(57)【要約】【課題】基板の割れを抑制しつつ基板表面をより高温に昇温することができる熱処理方法および熱処理装置を提供する。【解決手段】最初にほぼ一定の発光出力Ｌ１にて弱照射を行い、それに続いて発光出力をＬ１からＬ２にまで徐々に増加させる緩衝照射を行い、さらに続いてピークの値が発光出力Ｌ２よりも大きな発光出力Ｌ３となる出力波形にて半導体ウェハーに強照射を行っている。弱照射によってある程度予熱された半導体ウェハーに対してピークを有する波形にて強照射が行われることとなるため、半導体ウェハーの表面をより高温にまで昇温することができる。また、緩衝照射を行うことによって、強照射にて半導体ウェハーの表面が瞬間的に昇温するときの昇温幅を小さくすることができ、半導体ウェハーに与えるダメージを抑制してウェハー割れを防止することができる。【選択図】図１０
2010283163.tif 000002
【特許請求の範囲】
【請求項１】
基板に対して光を照射することによって該基板を加熱する熱処理方法であって、
平均値が第１の発光出力であって第１の発光出力から±３０％以内の変動幅の範囲内で発光出力を５ミリセカンド以上１００ミリセカンド以下維持して基板に光照射を行う弱照射工程と、
前記弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、
前記緩衝照射工程に引き続いてピークが第２の発光出力よりも大きな第３の発光出力であって照射時間が１ミリセカンド以上５ミリセカンド以下となる出力波形にて基板に光照射を行う強照射工程と、
を備え、
前記緩衝照射工程における発光出力の上昇レートは前記強照射工程のピークに到達するまでの上昇レートの１０％以上４０％以下であることを特徴とする熱処理方法。
【請求項２】
請求項１記載の熱処理方法において、
前記強照射工程に引き続いて平均値が第３の発光出力よりも小さな第４の発光出力であって第４の発光出力から±３０％以内の変動幅の範囲内で発光出力を１０ミリセカンド以上１００ミリセカンド以下維持して基板に光照射を行う追加照射工程をさらに備えることを特徴とする熱処理方法。
【請求項３】
請求項１または請求項２に記載の熱処理方法において、
基板に対してフラッシュランプから光照射を行い、
前記弱照射工程および前記緩衝照射工程では前記フラッシュランプに第１のコンデンサから電力供給を行い、前記強照射工程では第１のコンデンサに加えて第２のコンデンサからも前記フラッシュランプに電力供給を行うことを特徴とする熱処理方法。
【請求項４】
基板に対して光を照射することによって該基板を加熱する熱処理方法であって、
発光出力を１ミリセカンド以上１００ミリセカンド以下かけて第１の発光出力にまで増加させて基板に光照射を行う緩衝照射工程と、
前記緩衝照射工程に引き続いてピークが第１の発光出力よりも大きな第２の発光出力であって照射時間が１ミリセカンド以上５ミリセカンド以下となる出力波形にて基板に光照射を行う強照射工程と、
を備え、
前記緩衝照射工程における発光出力の上昇レートは前記強照射工程のピークに到達するまでの上昇レートの１０％以上４０％以下であることを特徴とする熱処理方法。
【請求項５】
請求項４記載の熱処理方法において、
前記強照射工程に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に光照射を行う追加照射工程をさらに備えることを特徴とする熱処理方法。
【請求項６】
請求項４または請求項５に記載の熱処理方法において、
基板に対してフラッシュランプから光照射を行い、
前記緩衝照射工程では前記フラッシュランプに第１のコンデンサから電力供給を行い、前記強照射工程では第１のコンデンサに加えて第２のコンデンサからも前記フラッシュランプに電力供給を行うことを特徴とする熱処理方法。
【請求項７】
基板に対して光を照射することによって該基板を加熱する熱処理方法であって、
平均値が第１の発光出力であって第１の発光出力から±３０％以内の変動幅の範囲内で発光出力を５ミリセカンド以上１００ミリセカンド以下維持して基板に光照射を行う弱照射工程と、
前記弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、
前記緩衝照射工程に引き続いて平均値が第２の発光出力であって第２の発光出力から±３０％以内の変動幅の範囲内で発光出力を１ミリセカンド以上１０ミリセカンド以下維持して基板に光照射を行う強照射工程と、
を備えることを特徴とする熱処理方法。
【請求項８】
基板に対して光を照射することによって該基板を加熱する熱処理方法であって、
発光出力を１ミリセカンド以上１００ミリセカンド以下かけて第１の発光出力にまで増加させて基板に光照射を行う緩衝照射工程と、
前記緩衝照射工程に引き続いて平均値が第１の発光出力であって第１の発光出力から±３０％以内の変動幅の範囲内で発光出力を１ミリセカンド以上１０ミリセカンド以下維持して基板に光照射を行う強照射工程と、
を備えることを特徴とする熱処理方法。
【請求項９】
基板に対して光を照射することによって該基板を加熱する熱処理方法であって、
平均値が第１の発光出力であって第１の発光出力から±３０％以内の変動幅の範囲内で発光出力を５ミリセカンド以上１００ミリセカンド以下維持して基板に光照射を行う弱照射工程と、
前記弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、
前記緩衝照射工程に引き続いて平均値が第２の発光出力であって第２の発光出力から±３０％以内の変動幅の範囲内で発光出力を５ミリセカンド以上１０ミリセカンド以下維持して基板に光照射を行う強照射工程と、
前記強照射工程に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に光照射を行う追加照射工程と、
を備えることを特徴とする熱処理方法。
【請求項１０】
基板に対して光を照射することによって該基板を加熱する熱処理方法であって、
発光出力を１ミリセカンド以上１００ミリセカンド以下かけて第１の発光出力にまで増加させて基板に光照射を行う緩衝照射工程と、
前記緩衝照射工程に引き続いて平均値が第１の発光出力であって第１の発光出力から±３０％以内の変動幅の範囲内で発光出力を５ミリセカンド以上１０ミリセカンド以下維持して基板に光照射を行う強照射工程と、
前記強照射工程に引き続いて平均値が第１の発光出力よりも小さな第２の発光出力であって第２の発光出力から±３０％以内の変動幅の範囲内で発光出力を１０ミリセカンド以上１００ミリセカンド以下維持して基板に光照射を行う追加照射工程と、
を備えることを特徴とする熱処理方法。
【請求項１１】
請求項７から請求項１０のいずれかに記載の熱処理方法において、
基板に対してフラッシュランプから光照射を行うことを特徴とする熱処理方法。
【請求項１２】
基板に対して光を照射することによって該基板を加熱する熱処理装置であって、
基板を保持する保持手段と、
前記保持手段に保持された基板に光を照射する光照射手段と、
前記光照射手段の発光出力を制御する発光制御手段と、
を備え、
前記発光制御手段は、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させつつ基板に緩衝光照射を行い、さらに引き続いてピークが第２の発光出力よりも大きな第３の発光出力であって照射時間が１ミリセカンド以上５ミリセカンド以下となる出力波形にて基板に強光照射を行うように前記光照射手段の発光出力を制御するとともに、前記緩衝光照射における発光出力の上昇レートを前記強光照射におけるピークに到達するまでの上昇レートの１０％以上４０％以下とすることを特徴とする熱処理装置。
【請求項１３】
請求項１２記載の熱処理装置において、
前記発光制御手段は、前記強光照射に引き続いて平均値が第３の発光出力よりも小さな第４の発光出力であって第４の発光出力から±３０％以内の変動幅の範囲内で発光出力を１０ミリセカンド以上１００ミリセカンド以下維持して基板に追加光照射を行うように前記光照射手段の発光出力を制御することを特徴とする熱処理装置。
【請求項１４】
請求項１２または請求項１３に記載の熱処理装置において、
前記光照射手段はフラッシュランプを含み、
前記弱光照射および前記緩衝光照射を行うときに前記フラッシュランプに電力供給を行う第１のコンデンサと、
前記強光照射を行うときに前記第１のコンデンサに加えて前記フラッシュランプに電力供給を行う第２のコンデンサと、
をさらに備えることを特徴とする熱処理装置。
【請求項１５】
基板に対して光を照射することによって該基板を加熱する熱処理装置であって、
基板を保持する保持手段と、
前記保持手段に保持された基板に光を照射する光照射手段と、
前記光照射手段の発光出力を制御する発光制御手段と、
を備え、
前記発光制御手段は、発光出力を１ミリセカンド以上１００ミリセカンド以下かけて第１の発光出力にまで増加させて基板に緩衝光照射を行い、引き続いてピークが第１の発光出力よりも大きな第２の発光出力であって照射時間が１ミリセカンド以上５ミリセカンド以下となる出力波形にて基板に強光照射を行うように前記光照射手段の発光出力を制御するとともに、前記緩衝光照射における発光出力の上昇レートを前記強光照射におけるピークに到達するまでの上昇レートの１０％以上４０％以下とすることを特徴とする熱処理装置。
【請求項１６】
請求項１５記載の熱処理装置において、
前記発光制御手段は、前記強光照射に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に追加光照射を行うように前記光照射手段の発光出力を制御することを特徴とする熱処理装置。
【請求項１７】
請求項１５または請求項１６に記載の熱処理装置において、
前記光照射手段はフラッシュランプを含み、
前記緩衝光照射を行うときに前記フラッシュランプに電力供給を行う第１のコンデンサと、
前記強光照射を行うときに前記第１のコンデンサに加えて前記フラッシュランプに電力供給を行う第２のコンデンサと、
をさらに備えることを特徴とする熱処理装置。
【請求項１８】
基板に対して光を照射することによって該基板を加熱する熱処理装置であって、
基板を保持する保持手段と、
前記保持手段に保持された基板に光を照射する光照射手段と、
前記光照射手段の発光出力を制御する発光制御手段と、
を備え、
前記発光制御手段は、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させて基板に緩衝光照射を行い、さらに引き続いて平均値が第２の発光出力であって第２の発光出力から±３０％以内の変動幅の範囲内で発光出力を１ミリセカンド以上１０ミリセカンド以下維持して基板に強光照射を行うように前記光照射手段の発光出力を制御することを特徴とする熱処理装置。
【請求項１９】
基板に対して光を照射することによって該基板を加熱する熱処理装置であって、
基板を保持する保持手段と、
前記保持手段に保持された基板に光を照射する光照射手段と、
前記光照射手段の発光出力を制御する発光制御手段と、
を備え、
前記発光制御手段は、発光出力を１ミリセカンド以上１００ミリセカンド以下かけて第１の発光出力にまで増加させて基板に緩衝光照射を行い、引き続いて平均値が第１の発光出力であって第１の発光出力から±３０％以内の変動幅の範囲内で発光出力を１ミリセカンド以上１０ミリセカンド以下維持して基板に強光照射を行うように前記光照射手段の発光出力を制御することを特徴とする熱処理装置。
【請求項２０】
基板に対して光を照射することによって該基板を加熱する熱処理装置であって、
基板を保持する保持手段と、
前記保持手段に保持された基板に光を照射する光照射手段と、
前記光照射手段の発光出力を制御する発光制御手段と、
を備え、
前記発光制御手段は、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させて基板に緩衝光照射を行い、引き続いて平均値が第２の発光出力であって第２の発光出力から±３０％以内の変動幅の範囲内で発光出力を５ミリセカンド以上１０ミリセカンド以下維持して基板に強光照射を行い、さらに引き続いて平均値が第２の発光出力よりも小さな第３の発光出力であって第３の発光出力から±３０％以内の変動幅の範囲内で発光出力を１０ミリセカンド以上１００ミリセカンド以下維持して基板に追加光照射を行うように前記光照射手段の発光出力を制御することを特徴とする熱処理装置。
【請求項２１】
基板に対して光を照射することによって該基板を加熱する熱処理装置であって、
基板を保持する保持手段と、
前記保持手段に保持された基板に光を照射する光照射手段と、
前記光照射手段の発光出力を制御する発光制御手段と、
を備え、
前記発光制御手段は、発光出力を１ミリセカンド以上１００ミリセカンド以下かけて第１の発光出力にまで増加させて基板に緩衝光照射を行い、引き続いて平均値が第１の発光出力であって第１の発光出力から±３０％以内の変動幅の範囲内で発光出力を５ミリセカンド以上１０ミリセカンド以下維持して基板に強光照射を行い、さらに引き続いて平均値が第１の発光出力よりも小さな第２の発光出力であって第２の発光出力から±３０％以内の変動幅の範囲内で発光出力を１０ミリセカンド以上１００ミリセカンド以下維持して基板に追加光照射を行うように前記光照射手段の発光出力を制御することを特徴とする熱処理装置。
【請求項２２】
請求項１８から請求項２１のいずれかに記載の熱処理装置において、
前記光照射手段はフラッシュランプを備えることを特徴とする熱処理装置。
【発明の詳細な説明】
【技術分野】
【０００１】
本発明は、半導体ウェハーや液晶表示装置用ガラス基板等の薄板状の精密電子基板（以下、単に「基板」と称する）に対して光を照射することによって該基板を加熱する熱処理方法および熱処理装置に関する。
【背景技術】
【０００２】
従来より、イオン注入後の半導体ウェハーのイオン（不純物）活性化工程においては、ハロゲンランプを使用したランプアニール装置が一般的に使用されていた。このようなランプアニール装置においては、半導体ウェハーを、例えば、１０００℃ないし１１００℃程度の温度に加熱（アニール）することにより、半導体ウェハーのイオン活性化を実行している。そして、このような熱処理装置においては、ハロゲンランプより照射される光のエネルギーを利用することにより、毎秒数百度程度の速度で半導体ウェハーを昇温する構成となっている。
【０００３】
一方、近年、半導体デバイスの高集積化が進展し、ゲート長が短くなるにつれて接合深さも浅くすることが望まれている。しかしながら、毎秒数百度程度の速度で半導体ウェハーを昇温する上記ランプアニール装置を使用して半導体ウェハーのイオン活性化を実行した場合においても、半導体ウェハーに打ち込まれたボロンやリン等の不純物が熱によって深く拡散するという現象が生ずることが判明した。このような現象が発生した場合においては、接合深さが要求よりも深くなり過ぎ、良好なデバイス形成に支障が生じることが懸念される。
【０００４】
このため、キセノンフラッシュランプ（以下、単に「フラッシュランプ」とするときにはキセノンフラッシュランプを意味する）を使用して半導体ウェハーの表面にフラッシュ光を照射することにより、イオンが注入された半導体ウェハーの表面のみを極めて短時間（数ミリセカンド以下）に昇温させる技術が提案されている（例えば、特許文献１，２）。キセノンフラッシュランプの放射分光分布は紫外域から近赤外域であり、従来のハロゲンランプよりも波長が短く、シリコンの半導体ウェハーの基礎吸収帯とほぼ一致している。よって、キセノンフラッシュランプから半導体ウェハーにフラッシュ光を照射したときには、透過光が少なく半導体ウェハーを急速に昇温することが可能である。また、数ミリセカンド以下の極めて短時間のフラッシュ光照射であれば、半導体ウェハーの表面近傍のみを選択的に昇温できることも判明している。このため、キセノンフラッシュランプによる極短時間の昇温であれば、不純物を深く拡散させることなく、不純物活性化のみを実行することができるのである。
【先行技術文献】
【特許文献】
【０００５】
【特許文献１】特開２００４−５５８２１号公報
【特許文献２】特開２００４−８８０５２号公報
【発明の概要】
【発明が解決しようとする課題】
【０００６】
ところで、イオンが打ち込まれた半導体ウェハーの特性を示す代表的な指標としてシート抵抗値Ｒｓが用いられている。イオンの活性化によって半導体ウェハーの表面のシート抵抗値が低下し、一般にはシート抵抗値が低くなっているほど良好なイオン活性化処理がなされたとされる。このため、さらなるシート抵抗値の低下が望まれている。シート抵抗値をより低下させるためには、半導体ウェハーの表面を温度をより高温に昇温すれば良い。
【０００７】
しかしながら、フラッシュランプからのフラッシュ光照射によって半導体ウェハーの表面到達温度をより高温に昇温するためには、極めて短時間の間にさらに大きな照射エネルギーにてフラッシュ光を照射する必要があり、フラッシュランプやその駆動回路の負荷も大きなものとならざるを得ない。その結果、フラッシュランプの寿命が短くなるという問題も生じる。
【０００８】
また、極めて短時間の間に巨大な照射エネルギーのフラッシュ光を照射して半導体ウェハーの表面を瞬間的に大きく昇温すると、ウェハー表面のみに急激な熱膨張が生じて半導体ウェハーが割れる(Shattering)という問題も発生する。
【０００９】
本発明は、上記課題に鑑みてなされたものであり、基板の割れを抑制しつつ基板表面をより高温に昇温することができる熱処理方法および熱処理装置を提供することを目的とする。
【課題を解決するための手段】
【００１０】
上記課題を解決するため、請求項１の発明は、基板に対して光を照射することによって該基板を加熱する熱処理方法において、平均値が第１の発光出力であって第１の発光出力から±３０％以内の変動幅の範囲内で発光出力を５ミリセカンド以上１００ミリセカンド以下維持して基板に光照射を行う弱照射工程と、前記弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、前記緩衝照射工程に引き続いてピークが第２の発光出力よりも大きな第３の発光出力であって照射時間が１ミリセカンド以上５ミリセカンド以下となる出力波形にて基板に光照射を行う強照射工程と、を備え、前記緩衝照射工程における発光出力の上昇レートは前記強照射工程のピークに到達するまでの上昇レートの１０％以上４０％以下であることを特徴とする。
【００１１】
また、請求項２の発明は、請求項１の発明に係る熱処理方法において、前記強照射工程に引き続いて平均値が第３の発光出力よりも小さな第４の発光出力であって第４の発光出力から±３０％以内の変動幅の範囲内で発光出力を１０ミリセカンド以上１００ミリセカンド以下維持して基板に光照射を行う追加照射工程をさらに備えることを特徴とする。
【００１２】
また、請求項３の発明は、請求項１または請求項２の発明に係る熱処理方法において、基板に対してフラッシュランプから光照射を行い、前記弱照射工程および前記緩衝照射工程では前記フラッシュランプに第１のコンデンサから電力供給を行い、前記強照射工程では第１のコンデンサに加えて第２のコンデンサからも前記フラッシュランプに電力供給を行うことを特徴とする。
【００１３】
また、請求項４の発明は、基板に対して光を照射することによって該基板を加熱する熱処理方法において、発光出力を１ミリセカンド以上１００ミリセカンド以下かけて第１の発光出力にまで増加させて基板に光照射を行う緩衝照射工程と、前記緩衝照射工程に引き続いてピークが第１の発光出力よりも大きな第２の発光出力であって照射時間が１ミリセカンド以上５ミリセカンド以下となる出力波形にて基板に光照射を行う強照射工程と、を備え、前記緩衝照射工程における発光出力の上昇レートは前記強照射工程のピークに到達するまでの上昇レートの１０％以上４０％以下であることを特徴とする。
【００１４】
また、請求項５の発明は、請求項４の発明に係る熱処理方法において、前記強照射工程に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に光照射を行う追加照射工程をさらに備えることを特徴とする。
【００１５】
また、請求項６の発明は、請求項４または請求項５の発明に係る熱処理方法において、基板に対してフラッシュランプから光照射を行い、前記緩衝照射工程では前記フラッシュランプに第１のコンデンサから電力供給を行い、前記強照射工程では第１のコンデンサに加えて第２のコンデンサからも前記フラッシュランプに電力供給を行うことを特徴とする。
【００１６】
また、請求項７の発明は、基板に対して光を照射することによって該基板を加熱する熱処理方法において、平均値が第１の発光出力であって第１の発光出力から±３０％以内の変動幅の範囲内で発光出力を５ミリセカンド以上１００ミリセカンド以下維持して基板に光照射を行う弱照射工程と、前記弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、前記緩衝照射工程に引き続いて平均値が第２の発光出力であって第２の発光出力から±３０％以内の変動幅の範囲内で発光出力を１ミリセカンド以上１０ミリセカンド以下維持して基板に光照射を行う強照射工程と、を備えることを特徴とする。
【００１７】
また、請求項８の発明は、基板に対して光を照射することによって該基板を加熱する熱処理方法において、発光出力を１ミリセカンド以上１００ミリセカンド以下かけて第１の発光出力にまで増加させて基板に光照射を行う緩衝照射工程と、前記緩衝照射工程に引き続いて平均値が第１の発光出力であって第１の発光出力から±３０％以内の変動幅の範囲内で発光出力を１ミリセカンド以上１０ミリセカンド以下維持して基板に光照射を行う強照射工程と、を備えることを特徴とする。
【００１８】
また、請求項９の発明は、基板に対して光を照射することによって該基板を加熱する熱処理方法において、平均値が第１の発光出力であって第１の発光出力から±３０％以内の変動幅の範囲内で発光出力を５ミリセカンド以上１００ミリセカンド以下維持して基板に光照射を行う弱照射工程と、前記弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、前記緩衝照射工程に引き続いて平均値が第２の発光出力であって第２の発光出力から±３０％以内の変動幅の範囲内で発光出力を５ミリセカンド以上１０ミリセカンド以下維持して基板に光照射を行う強照射工程と、前記強照射工程に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に光照射を行う追加照射工程と、を備えることを特徴とする。
【００１９】
また、請求項１０の発明は、基板に対して光を照射することによって該基板を加熱する熱処理方法において、発光出力を１ミリセカンド以上１００ミリセカンド以下かけて第１の発光出力にまで増加させて基板に光照射を行う緩衝照射工程と、前記緩衝照射工程に引き続いて平均値が第１の発光出力であって第１の発光出力から±３０％以内の変動幅の範囲内で発光出力を５ミリセカンド以上１０ミリセカンド以下維持して基板に光照射を行う強照射工程と、前記強照射工程に引き続いて平均値が第１の発光出力よりも小さな第２の発光出力であって第２の発光出力から±３０％以内の変動幅の範囲内で発光出力を１０ミリセカンド以上１００ミリセカンド以下維持して基板に光照射を行う追加照射工程と、を備えることを特徴とする。
【００２０】
また、請求項１１の発明は、請求項７から請求項１０のいずれかの発明に係る熱処理方法において、基板に対してフラッシュランプから光照射を行うことを特徴とする。
【００２１】
また、請求項１２の発明は、基板に対して光を照射することによって該基板を加熱する熱処理装置において、基板を保持する保持手段と、前記保持手段に保持された基板に光を照射する光照射手段と、前記光照射手段の発光出力を制御する発光制御手段と、を備え、前記発光制御手段は、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させつつ基板に緩衝光照射を行い、さらに引き続いてピークが第２の発光出力よりも大きな第３の発光出力であって照射時間が１ミリセカンド以上５ミリセカンド以下となる出力波形にて基板に強光照射を行うように前記光照射手段の発光出力を制御するとともに、前記緩衝光照射における発光出力の上昇レートを前記強光照射におけるピークに到達するまでの上昇レートの１０％以上４０％以下とすることを特徴とする。
【００２２】
また、請求項１３の発明は、請求項１２の発明に係る熱処理装置において、前記発光制御手段は、前記強光照射に引き続いて平均値が第３の発光出力よりも小さな第４の発光出力であって第４の発光出力から±３０％以内の変動幅の範囲内で発光出力を１０ミリセカンド以上１００ミリセカンド以下維持して基板に追加光照射を行うように前記光照射手段の発光出力を制御することを特徴とする。
【００２３】
また、請求項１４の発明は、請求項１２または請求項１３の発明に係る熱処理装置において、前記光照射手段はフラッシュランプを含み、前記弱光照射および前記緩衝光照射を行うときに前記フラッシュランプに電力供給を行う第１のコンデンサと、前記強光照射を行うときに前記第１のコンデンサに加えて前記フラッシュランプに電力供給を行う第２のコンデンサと、をさらに備えることを特徴とする。
【００２４】
また、請求項１５の発明は、基板に対して光を照射することによって該基板を加熱する熱処理装置において、基板を保持する保持手段と、前記保持手段に保持された基板に光を照射する光照射手段と、前記光照射手段の発光出力を制御する発光制御手段と、を備え、前記発光制御手段は、発光出力を１ミリセカンド以上１００ミリセカンド以下かけて第１の発光出力にまで増加させて基板に緩衝光照射を行い、引き続いてピークが第１の発光出力よりも大きな第２の発光出力であって照射時間が１ミリセカンド以上５ミリセカンド以下となる出力波形にて基板に強光照射を行うように前記光照射手段の発光出力を制御するとともに、前記緩衝光照射における発光出力の上昇レートを前記強光照射におけるピークに到達するまでの上昇レートの１０％以上４０％以下とすることを特徴とする。
【００２５】
また、請求項１６の発明は、請求項１５の発明に係る熱処理装置において、前記発光制御手段は、前記強光照射に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に追加光照射を行うように前記光照射手段の発光出力を制御することを特徴とする。
【００２６】
また、請求項１７の発明は、請求項１５または請求項１６の発明に係る熱処理装置において、前記光照射手段はフラッシュランプを含み、前記緩衝光照射を行うときに前記フラッシュランプに電力供給を行う第１のコンデンサと、前記強光照射を行うときに前記第１のコンデンサに加えて前記フラッシュランプに電力供給を行う第２のコンデンサと、をさらに備えることを特徴とする。
【００２７】
また、請求項１８の発明は、基板に対して光を照射することによって該基板を加熱する熱処理装置において、基板を保持する保持手段と、前記保持手段に保持された基板に光を照射する光照射手段と、前記光照射手段の発光出力を制御する発光制御手段と、を備え、前記発光制御手段は、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させて基板に緩衝光照射を行い、さらに引き続いて平均値が第２の発光出力であって第２の発光出力から±３０％以内の変動幅の範囲内で発光出力を１ミリセカンド以上１０ミリセカンド以下維持して基板に強光照射を行うように前記光照射手段の発光出力を制御することを特徴とする。
【００２８】
また、請求項１９の発明は、基板に対して光を照射することによって該基板を加熱する熱処理装置において、基板を保持する保持手段と、前記保持手段に保持された基板に光を照射する光照射手段と、前記光照射手段の発光出力を制御する発光制御手段と、を備え、前記発光制御手段は、発光出力を１ミリセカンド以上１００ミリセカンド以下かけて第１の発光出力にまで増加させて基板に緩衝光照射を行い、引き続いて平均値が第１の発光出力であって第１の発光出力から±３０％以内の変動幅の範囲内で発光出力を１ミリセカンド以上１０ミリセカンド以下維持して基板に強光照射を行うように前記光照射手段の発光出力を制御することを特徴とする。
【００２９】
また、請求項２０の発明は、基板に対して光を照射することによって該基板を加熱する熱処理装置において、基板を保持する保持手段と、前記保持手段に保持された基板に光を照射する光照射手段と、前記光照射手段の発光出力を制御する発光制御手段と、を備え、前記発光制御手段は、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させて基板に緩衝光照射を行い、引き続いて平均値が第２の発光出力であって第２の発光出力から±３０％以内の変動幅の範囲内で発光出力を５ミリセカンド以上１０ミリセカンド以下維持して基板に強光照射を行い、さらに引き続いて平均値が第２の発光出力よりも小さな第３の発光出力であって第３の発光出力から±３０％以内の変動幅の範囲内で発光出力を１０ミリセカンド以上１００ミリセカンド以下維持して基板に追加光照射を行うように前記光照射手段の発光出力を制御することを特徴とする。
【００３０】
また、請求項２１の発明は、基板に対して光を照射することによって該基板を加熱する熱処理装置において、基板を保持する保持手段と、前記保持手段に保持された基板に光を照射する光照射手段と、前記光照射手段の発光出力を制御する発光制御手段と、を備え、前記発光制御手段は、発光出力を１ミリセカンド以上１００ミリセカンド以下かけて第１の発光出力にまで増加させて基板に緩衝光照射を行い、引き続いて平均値が第１の発光出力であって第１の発光出力から±３０％以内の変動幅の範囲内で発光出力を５ミリセカンド以上１０ミリセカンド以下維持して基板に強光照射を行い、さらに引き続いて平均値が第１の発光出力よりも小さな第２の発光出力であって第２の発光出力から±３０％以内の変動幅の範囲内で発光出力を１０ミリセカンド以上１００ミリセカンド以下維持して基板に追加光照射を行うように前記光照射手段の発光出力を制御することを特徴とする。
【００３１】
また、請求項２２の発明は、請求項１８から請求項２１のいずれかの発明に係る熱処理装置において、前記光照射手段はフラッシュランプを備えることを特徴とする。
【発明の効果】
【００３２】
請求項１から請求項３の発明によれば、平均値が第１の発光出力であって第１の発光出力から±３０％以内の変動幅の範囲内で発光出力を５ミリセカンド以上１００ミリセカンド以下維持して基板に光照射を行う弱照射工程と、弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、緩衝照射工程に引き続いてピークが第２の発光出力よりも大きな第３の発光出力であって照射時間が１ミリセカンド以上５ミリセカンド以下となる出力波形にて基板に光照射を行う強照射工程と、を備えるため、弱照射によってある程度予熱された基板に強照射が行われることとなり、基板の表面をより高温に昇温することができる。また、弱照射工程と強照射工程との間に緩衝照射工程を実行することによって、強照射にて基板の表面が瞬間的に昇温するときの昇温幅を小さくすることができ、基板に与える熱的ダメージを抑制して割れを抑制することができる。
【００３３】
特に、請求項２の発明によれば、強照射工程に引き続いて平均値が第３の発光出力よりも小さな第４の発光出力であって第４の発光出力から±３０％以内の変動幅の範囲内で発光出力を１０ミリセカンド以上１００ミリセカンド以下維持して基板に光照射を行う追加照射工程をさらに備えるため、基板の表面温度はある程度時間をかけて降温することとなり、基板に導入された欠陥の回復をも行うことができる。
【００３４】
特に、請求項３の発明によれば、弱照射工程および緩衝照射工程ではフラッシュランプに第１のコンデンサから電力供給を行い、強照射工程では第１のコンデンサに加えて第２のコンデンサからもフラッシュランプに電力供給を行うため、強照射のピークに必要な発光出力を確実に得ることができる。
【００３５】
また、請求項４から請求項６の発明によれば、発光出力を１ミリセカンド以上１００ミリセカンド以下かけて第１の発光出力にまで増加させて基板に光照射を行う緩衝照射工程と、緩衝照射工程に引き続いてピークが第１の発光出力よりも大きな第２の発光出力であって照射時間が１ミリセカンド以上５ミリセカンド以下となる出力波形にて基板に光照射を行う強照射工程と、を備えるため、緩衝照射によってある程度予熱された基板に強照射が行われることとなり、基板の表面をより高温に昇温することができる。また、強照射工程の前段に緩衝照射工程を実行することによって、強照射にて基板の表面が瞬間的に昇温するときの昇温幅を小さくすることができ、基板に与える熱的ダメージを抑制して割れを抑制することができる。
【００３６】
特に、請求項５の発明によれば、強照射工程に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に光照射を行う追加照射工程をさらに備えるため、基板の表面温度はある程度時間をかけて降温することとなり、基板に導入された欠陥の回復をも行うことができる。
【００３７】
特に、請求項６の発明によれば、緩衝照射工程ではフラッシュランプに第１のコンデンサから電力供給を行い、強照射工程では第１のコンデンサに加えて第２のコンデンサからもフラッシュランプに電力供給を行うため、強照射のピークに必要な発光出力を確実に得ることができる。
【００３８】
また、請求項７の発明によれば、平均値が第１の発光出力であって第１の発光出力から±３０％以内の変動幅の範囲内で発光出力を５ミリセカンド以上１００ミリセカンド以下維持して基板に光照射を行う弱照射工程と、弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、緩衝照射工程に引き続いて平均値が第２の発光出力であって第２の発光出力から±３０％以内の変動幅の範囲内で発光出力を１ミリセカンド以上１０ミリセカンド以下維持して基板に光照射を行う強照射工程と、を備えるため、弱照射によってある程度予熱された基板に強照射が行われることとなり、基板の表面をより高温に昇温することができる。また、弱照射工程と強照射工程との間に緩衝照射工程を実行することによって、強照射にて基板の表面が瞬間的に昇温するときの昇温幅を小さくすることができ、基板に与える熱的ダメージを抑制して割れを抑制することができる。
【００３９】
また、請求項８の発明によれば、発光出力を１ミリセカンド以上１００ミリセカンド以下かけて第１の発光出力にまで増加させて基板に光照射を行う緩衝照射工程と、前記緩衝照射工程に引き続いて平均値が第１の発光出力であって第１の発光出力から±３０％以内の変動幅の範囲内で発光出力を１ミリセカンド以上１０ミリセカンド以下維持して基板に光照射を行う強照射工程と、を備えるため、緩衝照射によってある程度予熱された基板に強照射が行われることとなり、基板の表面をより高温に昇温することができる。また、強照射工程の前段に緩衝照射工程を実行することによって、強照射にて基板の表面が瞬間的に昇温するときの昇温幅を小さくすることができ、基板に与える熱的ダメージを抑制して割れを抑制することができる。
【００４０】
また、請求項９の発明によれば、平均値が第１の発光出力であって第１の発光出力から±３０％以内の変動幅の範囲内で発光出力を５ミリセカンド以上１００ミリセカンド以下維持して基板に光照射を行う弱照射工程と、弱照射工程に引き続いて発光出力を第１の発光出力から第１の発光出力よりも大きな第２の発光出力に５ミリセカンド以上５０ミリセカンド以下かけて増加させて基板に光照射を行う緩衝照射工程と、緩衝照射工程に引き続いて平均値が第２の発光出力であって第２の発光出力から±３０％以内の変動幅の範囲内で発光出力を５ミリセカンド以上１０ミリセカンド以下維持して基板に光照射を行う強照射工程と、強照射工程に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に光照射を行う追加照射工程と、を備えるため、弱照射によってある程度予熱された基板に強照射が行われることとなり、基板の表面をより高温に昇温することができる。また、弱照射工程と強照射工程との間に緩衝照射工程を実行することによって、強照射にて基板の表面が瞬間的に昇温するときの昇温幅を小さくすることができ、基板に与える熱的ダメージを抑制して割れを抑制することができる。さらに、追加照射工程を実行することによって、基板の表面温度はある程度時間をかけて降温することとなり、基板に導入された欠陥の回復をも行うことができる。
【００４１】
また、請求項１０の発明によれば、発光出力を１ミリセカンド以上１００ミリセカンド以下かけて第１の発光出力にまで増加させて基板に光照射を行う緩衝照射工程と、緩衝照射工程に引き続いて平均値が第１の発光出力であって第１の発光出力から±３０％以内の変動幅の範囲内で発光出力を５ミリセカンド以上１０ミリセカンド以下維持して基板に光照射を行う強照射工程と、強照射工程に引き続いて平均値が第１の発光出力よりも小さな第２の発光出力であって第２の発光出力から±３０％以内の変動幅の範囲内で発光出力を１０ミリセカンド以上１００ミリセカンド以下維持して基板に光照射を行う追加照射工程と、を備えるため、緩衝照射によってある程度予熱された基板に強照射が行われることとなり、基板の表面をより高温に昇温することができる。また、強照射工程の前段に緩衝照射工程を実行することによって、強照射にて基板の表面が瞬間的に昇温するときの昇温幅を小さくすることができ、基板に与える熱的ダメージを抑制して割れを抑制することができる。さらに、追加照射工程を実行することによって、基板の表面温度はある程度時間をかけて降温することとなり、基板に導入された欠陥の回復をも行うことができる。
【００４２】
また、請求項１２から請求項１４の発明によれば、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させつつ基板に緩衝光照射を行い、さらに引き続いてピークが第２の発光出力よりも大きな第３の発光出力であって照射時間が１ミリセカンド以上５ミリセカンド以下となる出力波形にて基板に強光照射を行うため、弱光照射によってある程度予熱された基板に強光照射が行われることとなり、基板の表面をより高温に昇温することができる。また、弱光照射と強光照射との間に緩衝光照射を実行することによって、強光照射にて基板の表面が瞬間的に昇温するときの昇温幅を小さくすることができ、基板に与える熱的ダメージを抑制して割れを抑制することができる。
【００４３】
特に、請求項１３の発明によれば、強光照射に引き続いて平均値が第３の発光出力よりも小さな第４の発光出力であって第４の発光出力から±３０％以内の変動幅の範囲内で発光出力を１０ミリセカンド以上１００ミリセカンド以下維持して基板に追加光照射を行うため、基板の表面温度はある程度時間をかけて降温することとなり、基板に導入された欠陥の回復をも行うことができる。
【００４４】
特に、請求項１４の発明によれば、弱光照射および緩衝光照射を行うときにフラッシュランプに電力供給を行う第１のコンデンサと、強光照射を行うときに第１のコンデンサに加えてフラッシュランプに電力供給を行う第２のコンデンサと、をさらに備えるため、強光照射のピークに必要な発光出力を確実に得ることができる。
【００４５】
また、請求項１５から請求項１７の発明によれば、発光出力を１ミリセカンド以上１００ミリセカンド以下かけて第１の発光出力にまで増加させて基板に緩衝光照射を行い、引き続いてピークが第１の発光出力よりも大きな第２の発光出力であって照射時間が１ミリセカンド以上５ミリセカンド以下となる出力波形にて基板に強光照射を行うため、緩衝光照射によってある程度予熱された基板に強光照射が行われることとなり、基板の表面をより高温に昇温することができる。また、強光照射の前段に緩衝光照射を実行することによって、強光照射にて基板の表面が瞬間的に昇温するときの昇温幅を小さくすることができ、基板に与える熱的ダメージを抑制して割れを抑制することができる。
【００４６】
また、請求項１６の発明によれば、強光照射に引き続いて平均値が第２の発光出力よりも小さな第３の発光出力であって第３の発光出力から±３０％以内の変動幅の範囲内で発光出力を１０ミリセカンド以上１００ミリセカンド以下維持して基板に追加光照射を行うため、基板の表面温度はある程度時間をかけて降温することとなり、基板に導入された欠陥の回復をも行うことができる。
【００４７】
また、請求項１７の発明によれば、緩衝光照射を行うときにフラッシュランプに電力供給を行う第１のコンデンサと、強光照射を行うときに第１のコンデンサに加えてフラッシュランプに電力供給を行う第２のコンデンサと、をさらに備えるため、強光照射のピークに必要な発光出力を確実に得ることができる。
【００４８】
また、請求項１８の発明によれば、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させて基板に緩衝光照射を行い、さらに引き続いて平均値が第２の発光出力であって第２の発光出力から±３０％以内の変動幅の範囲内で発光出力を１ミリセカンド以上１０ミリセカンド以下維持して基板に強光照射を行うため、弱光照射によってある程度予熱された基板に強光照射が行われることとなり、基板の表面をより高温に昇温することができる。また、弱光照射と強光照射との間に緩衝光照射を実行することによって、強光照射にて基板の表面が瞬間的に昇温するときの昇温幅を小さくすることができ、基板に与える熱的ダメージを抑制して割れを抑制することができる。
【００４９】
また、請求項１９の発明によれば、発光出力を１ミリセカンド以上１００ミリセカンド以下かけて第１の発光出力にまで増加させて基板に緩衝光照射を行い、引き続いて平均値が第１の発光出力であって第１の発光出力から±３０％以内の変動幅の範囲内で発光出力を１ミリセカンド以上１０ミリセカンド以下維持して基板に強光照射を行うため、緩衝光照射によってある程度予熱された基板に強光照射が行われることとなり、基板の表面をより高温に昇温することができる。また、強光照射の前段に緩衝光照射を実行することによって、強光照射にて基板の表面が瞬間的に昇温するときの昇温幅を小さくすることができ、基板に与える熱的ダメージを抑制して割れを抑制することができる。
【００５０】
また、請求項２０の発明によれば、平均値が第１の発光出力であって第１の発光出力から±３０％以内の変動幅の範囲内で発光出力を５ミリセカンド以上１００ミリセカンド以下維持して基板に弱光照射を行い、引き続いて発光出力を第１の発光出力から第１の発光出力よりも大きな第２の発光出力に５ミリセカンド以上５０ミリセカンド以下かけて増加させて基板に緩衝光照射を行い、引き続いて平均値が第２の発光出力であって第２の発光出力から±３０％以内の変動幅の範囲内で発光出力を５ミリセカンド以上１０ミリセカンド以下維持して基板に強光照射を行い、さらに引き続いて平均値が第２の発光出力よりも小さな第３の発光出力であって第３の発光出力から±３０％以内の変動幅の範囲内で発光出力を１０ミリセカンド以上１００ミリセカンド以下維持して基板に追加光照射を行うため、弱光照射によってある程度予熱された基板に強光照射が行われることとなり、基板の表面をより高温に昇温することができる。また、弱光照射と強光照射との間に緩衝光照射を実行することによって、強光照射にて基板の表面が瞬間的に昇温するときの昇温幅を小さくすることができ、基板に与える熱的ダメージを抑制して割れを抑制することができる。さらに、追加光照射を実行することによって、基板の表面温度はある程度時間をかけて降温することとなり、基板に導入された欠陥の回復をも行うことができる。
【００５１】
また、請求項２１の発明によれば、発光出力を１ミリセカンド以上１００ミリセカンド以下かけて第１の発光出力にまで増加させて基板に緩衝光照射を行い、引き続いて平均値が第１の発光出力であって第１の発光出力から±３０％以内の変動幅の範囲内で発光出力を５ミリセカンド以上１０ミリセカンド以下維持して基板に強光照射を行い、さらに引き続いて平均値が第１の発光出力よりも小さな第２の発光出力であって第２の発光出力から±３０％以内の変動幅の範囲内で発光出力を１０ミリセカンド以上１００ミリセカンド以下維持して基板に追加光照射を行うため、緩衝光照射によってある程度予熱された基板に強光照射が行われることとなり、基板の表面をより高温に昇温することができる。また、強光照射の前段に緩衝光照射を実行することによって、強光照射にて基板の表面が瞬間的に昇温するときの昇温幅を小さくすることができ、基板に与える熱的ダメージを抑制して割れを抑制することができる。さらに、追加光照射を実行することによって、基板の表面温度はある程度時間をかけて降温することとなり、基板に導入された欠陥の回復をも行うことができる。
【図面の簡単な説明】
【００５２】
【図１】本発明に係る熱処理装置の構成を示す縦断面図である。
【図２】図１の熱処理装置のガス路を示す断面図である。
【図３】保持部の構成を示す断面図である。
【図４】ホットプレートを示す平面図である。
【図５】図１の熱処理装置の構成を示す縦断面図である。
【図６】フラッシュランプの駆動回路を示す図である。
【図７】図１の熱処理装置での処理対象となる半導体ウェハーに形成された素子の構造を示す図である。
【図８】予備加熱が開始されてからの半導体ウェハーの表面温度の変化を示す図である。
【図９】パルス信号の波形と回路に流れる電流との相関の一例を示す図である。
【図１０】フラッシュランプの発光出力プロファイルの一例を示す図である。
【図１１】フラッシュランプの発光出力プロファイルの他の例を示す図である。
【図１２】フラッシュランプの発光出力プロファイルの他の例を示す図である。
【図１３】フラッシュランプの発光出力プロファイルの他の例を示す図である。
【図１４】フラッシュランプの発光出力プロファイルの他の例を示す図である。
【図１５】フラッシュランプの発光出力プロファイルの他の例を示す図である。
【図１６】フラッシュランプの発光出力プロファイルの他の例を示す図である。
【図１７】フラッシュランプの発光出力プロファイルの他の例を示す図である。
【図１８】フラッシュランプの駆動回路の他の例を示す図である。
【発明を実施するための形態】
【００５３】
以下、図面を参照しつつ本発明の実施の形態について詳細に説明する。
【００５４】
＜１．第１実施形態＞
まず、本発明に係る熱処理装置の全体構成について概説する。図１は、本発明に係る熱処理装置１の構成を示す側断面図である。熱処理装置１は基板として略円形の半導体ウェハーＷに光を照射してその半導体ウェハーＷを加熱するランプアニール装置である。
【００５５】
熱処理装置１は、半導体ウェハーＷを収容する略円筒形状のチャンバー６と、複数のフラッシュランプＦＬを内蔵するランプハウス５と、を備える。また、熱処理装置１は、チャンバー６およびランプハウス５に設けられた各動作機構を制御して半導体ウェハーＷの熱処理を実行させる制御部３を備える。
【００５６】
チャンバー６は、ランプハウス５の下方に設けられており、略円筒状の内壁を有するチャンバー側部６３、および、チャンバー側部６３の下部を覆うチャンバー底部６２によって構成される。また、チャンバー側部６３およびチャンバー底部６２によって囲まれる空間が熱処理空間６５として規定される。熱処理空間６５の上方は上部開口６０とされており、上部開口６０にはチャンバー窓６１が装着されて閉塞されている。
【００５７】
チャンバー６の天井部を構成するチャンバー窓６１は、石英により形成された円板形状部材であり、ランプハウス５から出射された光を熱処理空間６５に透過する石英窓として機能する。チャンバー６の本体を構成するチャンバー底部６２およびチャンバー側部６３は、例えば、ステンレススチール等の強度と耐熱性に優れた金属材料にて形成されており、チャンバー側部６３の内側面の上部のリング６３１は、光照射による劣化に対してステンレススチールより優れた耐久性を有するアルミニウム（Ａｌ）合金等で形成されている。
【００５８】
また、熱処理空間６５の気密性を維持するために、チャンバー窓６１とチャンバー側部６３とはＯリングによってシールされている。すなわち、チャンバー窓６１の下面周縁部とチャンバー側部６３との間にＯリングを挟み込むとともに、クランプリング９０をチャンバー窓６１の上面周縁部に当接させ、そのクランプリング９０をチャンバー側部６３にネジ止めすることによって、チャンバー窓６１をＯリングに押し付けている。
【００５９】
チャンバー底部６２には、保持部７を貫通して半導体ウェハーＷをその下面（ランプハウス５からの光が照射される側とは反対側の面）から支持するための複数（本実施の形態では３本）の支持ピン７０が立設されている。支持ピン７０は、例えば石英により形成されており、チャンバー６の外部から固定されているため、容易に取り替えることができる。
【００６０】
チャンバー側部６３は、半導体ウェハーＷの搬入および搬出を行うための搬送開口部６６を有し、搬送開口部６６は、軸６６２を中心に回動するゲートバルブ１８５により開閉可能とされる。チャンバー側部６３における搬送開口部６６とは反対側の部位には熱処理空間６５に処理ガス（例えば、窒素（Ｎ2）ガスやヘリウム（Ｈｅ）ガス、アルゴン（Ａｒ）ガス等の不活性ガス、あるいは、酸素（０2）ガス等）を導入する導入路８１が形成され、その一端は弁８２を介して図示省略の給気機構に接続され、他端はチャンバー側部６３の内部に形成されるガス導入バッファ８３に接続される。また、搬送開口部６６には熱処理空間６５内の気体を排出する排出路８６が形成され、弁８７を介して図示省略の排気機構に接続される。
【００６１】
図２は、チャンバー６をガス導入バッファ８３の位置にて水平面で切断した断面図である。図２に示すように、ガス導入バッファ８３は、図１に示す搬送開口部６６の反対側においてチャンバー側部６３の内周の約１／３に亘って形成されており、導入路８１を介してガス導入バッファ８３に導かれた処理ガスは、複数のガス供給孔８４から熱処理空間６５内へと供給される。
【００６２】
また、熱処理装置１は、チャンバー６の内部において半導体ウェハーＷを水平姿勢にて保持しつつ光照射前にその保持する半導体ウェハーＷの予備加熱を行う略円板状の保持部７と、保持部７をチャンバー６の底面であるチャンバー底部６２に対して昇降させる保持部昇降機構４と、を備える。図１に示す保持部昇降機構４は、略円筒状のシャフト４１、移動板４２、ガイド部材４３（本実施の形態ではシャフト４１の周りに３本配置される）、固定板４４、ボールネジ４５、ナット４６およびモータ４０を有する。チャンバー６の下部であるチャンバー底部６２には保持部７よりも小さい直径を有する略円形の下部開口６４が形成されており、ステンレススチール製のシャフト４１は、下部開口６４を挿通して、保持部７（厳密には保持部７のホットプレート７１）の下面に接続されて保持部７を支持する。
【００６３】
移動板４２にはボールネジ４５と螺合するナット４６が固定されている。また、移動板４２は、チャンバー底部６２に固定されて下方へと伸びるガイド部材４３により摺動自在に案内されて上下方向に移動可能とされる。また、移動板４２は、シャフト４１を介して保持部７に連結される。
【００６４】
モータ４０は、ガイド部材４３の下端部に取り付けられる固定板４４に設置され、タイミングベルト４０１を介してボールネジ４５に接続される。保持部昇降機構４により保持部７が昇降する際には、駆動部であるモータ４０が制御部３の制御によりボールネジ４５を回転し、ナット４６が固定された移動板４２がガイド部材４３に沿って鉛直方向に移動する。この結果、移動板４２に固定されたシャフト４１が鉛直方向に沿って移動し、シャフト４１に接続された保持部７が図１に示す半導体ウェハーＷの受渡位置と図５に示す半導体ウェハーＷの処理位置との間で滑らかに昇降する。
【００６５】
移動板４２の上面には略半円筒状（円筒を長手方向に沿って半分に切断した形状）のメカストッパ４５１がボールネジ４５に沿うように立設されており、仮に何らかの異常により移動板４２が所定の上昇限界を超えて上昇しようとしても、メカストッパ４５１の上端がボールネジ４５の端部に設けられた端板４５２に突き当たることによって移動板４２の異常上昇が防止される。これにより、保持部７がチャンバー窓６１の下方の所定位置以上に上昇することはなく、保持部７とチャンバー窓６１との衝突が防止される。
【００６６】
また、保持部昇降機構４は、チャンバー６の内部のメンテナンスを行う際に保持部７を手動にて昇降させる手動昇降部４９を有する。手動昇降部４９はハンドル４９１および回転軸４９２を有し、ハンドル４９１を介して回転軸４９２を回転することより、タイミングベルト４９５を介して回転軸４９２に接続されるボールネジ４５を回転して保持部７の昇降を行うことができる。
【００６７】
チャンバー底部６２の下側には、シャフト４１の周囲を囲み下方へと伸びる伸縮自在のベローズ４７が設けられ、その上端はチャンバー底部６２の下面に接続される。一方、ベローズ４７の下端はベローズ下端板４７１に取り付けられている。べローズ下端板４７１は、鍔状部材４１１によってシャフト４１にネジ止めされて取り付けられている。保持部昇降機構４により保持部７がチャンバー底部６２に対して上昇する際にはベローズ４７が収縮され、下降する際にはべローズ４７が伸張される。そして、保持部７が昇降する際にも、ベローズ４７が伸縮することによって熱処理空間６５内の気密状態が維持される。
【００６８】
図３は、保持部７の構成を示す断面図である。保持部７は、半導体ウェハーＷを予備加熱（いわゆるアシスト加熱）するホットプレート（加熱プレート）７１、および、ホットプレート７１の上面（保持部７が半導体ウェハーＷを保持する側の面）に設置されるサセプタ７２を有する。保持部７の下面には、既述のように保持部７を昇降するシャフト４１が接続される。サセプタ７２は石英（あるいは、窒化アルミニウム（ＡＩＮ）等であってもよい）により形成され、その上面には半導体ウェハーＷの位置ずれを防止するピン７５が設けられる。サセプタ７２は、その下面をホットプレート７１の上面に面接触させてホットプレート７１上に設置される。これにより、サセプタ７２は、ホットプレート７１からの熱エネルギーを拡散してサセプタ７２上面に載置された半導体ウェハーＷに伝達するとともに、メンテナンス時にはホットプレート７１から取り外して洗浄可能とされる。
【００６９】
ホットプレート７１は、ステンレススチール製の上部プレート７３および下部プレート７４にて構成される。上部プレート７３と下部プレート７４との間には、ホットプレート７１を加熱するニクロム線等の抵抗加熱線７６が配設され、導電性のニッケル（Ｎｉ）ロウが充填されて封止されている。また、上部プレート７３および下部プレート７４の端部はロウ付けにより接着されている。
【００７０】
図４は、ホットプレート７１を示す平面図である。図４に示すように、ホットプレート７１は、保持される半導体ウェハーＷと対向する領域の中央部に同心円状に配置される円板状のゾーン７１１および円環状のゾーン７１２、並びに、ゾーン７１２の周囲の略円環状の領域を周方向に４等分割した４つのゾーン７１３〜７１６を備え、各ゾーン間には若干の間隙が形成されている。また、ホットプレート７１には、支持ピン７０が挿通される３つの貫通孔７７が、ゾーン７１１とゾーン７１２との隙間の周上に１２０°毎に設けられる。
【００７１】
６つのゾーン７１１〜７１６のそれぞれには、相互に独立した抵抗加熱線７６が周回するように配設されてヒータが個別に形成されており、各ゾーンに内蔵されたヒータにより各ゾーンが個別に加熱される。保持部７に保持された半導体ウェハーＷは、６つのゾーン７１１〜７１６に内蔵されたヒータにより加熱される。また、ゾーン７１１〜７１６のそれぞれには、熱電対を用いて各ゾーンの温度を計測するセンサ７１０が設けられている。各センサ７１０は略円筒状のシャフト４１の内部を通り制御部３に接続される。
【００７２】
ホットプレート７１が加熱される際には、センサ７１０により計測される６つのゾーン７１１〜７１６のそれぞれの温度が予め設定された所定の温度になるように、各ゾーンに配設された抵抗加熱線７６への電力供給量が制御部３により制御される。制御部３による各ゾーンの温度制御はＰＩＤ(Proportional,Integral,Derivative)制御により行われる。ホットプレート７１では、半導体ウェハーＷの熱処理（複数の半導体ウェハーＷを連続的に処理する場合は、全ての半導体ウェハーＷの熱処理）が終了するまでゾーン７１１〜７１６のそれぞれの温度が継続的に計測され、各ゾーンに配設された抵抗加熱線７６への電力供給量が個別に制御されて、すなわち、各ゾーンに内蔵されたヒータの温度が個別に制御されて各ゾーンの温度が設定温度に維持される。なお、各ゾーンの設定温度は、基準となる温度から個別に設定されたオフセット値だけ変更することが可能とされる。
【００７３】
６つのゾーン７１１〜７１６にそれぞれ配設される抵抗加熱線７６は、シャフト４１の内部を通る電力線を介して電力供給源（図示省略）に接続されている。電力供給源から各ゾーンに至る経路途中において、電力供給源からの電力線は、マグネシア（マグネシウム酸化物）等の絶縁体を充填したステンレスチューブの内部に互いに電気的に絶縁状態となるように配置される。なお、シャフト４１の内部は大気開放されている。
【００７４】
次に、ランプハウス５は、筐体５１の内側に、複数本（本実施形態では３０本）のキセノンフラッシュランプＦＬからなる光源と、その光源の上方を覆うように設けられたリフレクタ５２と、を備えて構成される。また、ランプハウス５の筐体５１の底部にはランプ光放射窓５３が装着されている。ランプハウス５の床部を構成するランプ光放射窓５３は、石英により形成された板状部材である。ランプハウス５がチャンバー６の上方に設置されることにより、ランプ光放射窓５３がチャンバー窓６１と相対向することとなる。ランプハウス５は、チャンバー６内にて保持部７に保持される半導体ウェハーＷにランプ光放射窓５３およびチャンバー窓６１を介してフラッシュランプＦＬから光を照射することにより半導体ウェハーＷを加熱する。
【００７５】
複数のフラッシュランプＦＬは、それぞれが長尺の円筒形状を有する棒状ランプであり、それぞれの長手方向が保持部７に保持される半導体ウェハーＷの主面に沿って（つまり水平方向に沿って）互いに平行となるように平面状に配列されている。よって、フラッシュランプＦＬの配列によって形成される平面も水平面である。
【００７６】
図６は、フラッシュランプＦＬの駆動回路を示す図である。同図に示すように、コンデンサ９３と、コイル９４と、フラッシュランプＦＬと、スイッチング素子９６とが直列に接続されている。フラッシュランプＦＬは、その内部にキセノンガスが封入されその両端部に陽極および陰極が配設された棒状のガラス管（放電管）９２と、該ガラス管９２の外周面上に付設されたトリガー電極９１とを備える。コンデンサ９３には、電源ユニット９５によって所定の電圧が印加され、その印加電圧に応じた電荷が充電される。また、トリガー電極９１にはトリガー回路９７から電圧を印加することができる。トリガー回路９７がトリガー電極９１に電圧を印加するタイミングは制御部３によって制御される。
【００７７】
本実施の形態では、スイッチング素子９６として絶縁ゲートバイポーラトランジスタ（ＩＧＢＴ；Insulated gate bipolar transistor）を用いている。ＩＧＢＴは、ゲート部にＭＯＳＦＥＴ（Metal Oxide Semiconductor Field effect transistor）を組み込んだバイポーラトランジスタであり、大電力を取り扱うのに適したスイッチング素子である。スイッチング素子９６のゲートには制御部３のパルス発生器３１からパルス信号が印加される。
【００７８】
コンデンサ９３が充電された状態でスイッチング素子９６のゲートにパルスが出力されてガラス管９２の両端電極に高電圧が印加されたとしても、キセノンガスは電気的には絶縁体であることから、通常の状態ではガラス管９２内に電気は流れない。しかしながら、トリガー回路９７がトリガー電極９１に電圧を印加して絶縁を破壊した場合には両端電極間の放電によってガラス管９２内に電流が瞬時に流れ、そのときのキセノンの原子あるいは分子の励起によって光が放出される。
【００７９】
また、図１のリフレクタ５２は、複数のフラッシュランプＦＬの上方にそれら全体を覆うように設けられている。リフレクタ５２の基本的な機能は、複数のフラッシュランプＦＬから出射された光を保持部７の側に反射するというものである。リフレクタ５２はアルミニウム合金板にて形成されており、その表面（フラッシュランプＦＬに臨む側の面）はブラスト処理により粗面化加工が施されて梨地模様を呈する。このような粗面化加工を施しているのは、リフレクタ５２の表面が完全な鏡面であると、複数のフラッシュランプＦＬからの反射光の強度に規則パターンが生じて半導体ウェハーＷの表面温度分布の均一性が低下するためである。
【００８０】
制御部３は、熱処理装置１に設けられた上記の種々の動作機構を制御する。制御部３のハードウェアとしての構成は一般的なコンピュータと同様である。すなわち、制御部３は、各種演算処理を行うＣＰＵ、基本プログラムを記憶する読み出し専用のメモリであるＲＯＭ、各種情報を記憶する読み書き自在のメモリであるＲＡＭおよび制御用ソフトウェアやデータなどを記憶しておく磁気ディスクを備えて構成される。また、制御部３は、パルス発生器３１および波形設定部３２を備えるとともに、入力部３３に接続されている。入力部３３としては、キーボード、マウス、タッチパネル等の種々の公知の入力機器を採用することができる。入力部３３からの入力内容に基づいて波形設定部３２がパルス信号の波形を設定し、その波形に従ってパルス発生器３１がパルス信号を発生する。
【００８１】
上記の構成以外にも熱処理装置１は、半導体ウェハーＷの熱処理時にフラッシュランプＦＬおよびホットプレート７１から発生する熱エネルギーによるチャンバー６およびランプハウス５の過剰な温度上昇を防止するため、様々な冷却用の構造を備えている。例えば、チャンバー６のチャンバー側部６３およびチャンバー底部６２には水冷管（図示省略）が設けられている。また、ランプハウス５は、内部に気体流を形成して排熱するための気体供給管５５および排気管５６が設けられて空冷構造とされている（図１，５参照）。また、チャンバー窓６１とランプ光放射窓５３との間隙にも空気が供給され、ランプハウス５およびチャンバー窓６１を冷却する。
【００８２】
次に、熱処理装置１における半導体ウェハーＷの処理手順について説明する。ここで処理対象となる半導体ウェハーＷはイオン注入法により不純物（イオン）が添加された半導体基板である。図７は、熱処理装置１での処理対象となる半導体ウェハーＷに形成された素子の構造を示す図である。シリコン基板１１にはソース・ドレイン領域１２とエクステンション領域１３とが形成されるとともに、その上面にはゲート電極１５が設けられる。エクステンション領域１３はソース・ドレイン領域１２とチャネルとの電気的接続部である。金属のゲート電極１５はゲート絶縁膜１４を介してシリコン基板１１上に設けられており、その測方にはセラミックスのサイドウォール１６が形成される。ソース・ドレイン領域１２およびエクステンション領域１３にはイオン注入法によって不純物が導入されており、その不純物の活性化が熱処理装置１による光照射加熱処理（アニール）により実行される。以下に説明する熱処理装置１の処理手順は、制御部３が熱処理装置１の各動作機構を制御することにより進行する。
【００８３】
まず、保持部７が図５に示す処理位置から図１に示す受渡位置に下降する。「処理位置」とは、フラッシュランプＦＬから半導体ウェハーＷに光照射が行われるときの保持部７の位置であり、図５に示す保持部７のチャンバー６内における位置である。また、「受渡位置」とは、チャンバー６に半導体ウェハーＷの搬出入が行われるときの保持部７の位置であり、図１に示す保持部７のチャンバー６内における位置である。熱処理装置１における保持部７の基準位置は処理位置であり、処理前にあっては保持部７は処理位置に位置しており、これが処理開始に際して受渡位置に下降するのである。図１に示すように、保持部７が受渡位置にまで下降するとチャンバー底部６２に近接し、支持ピン７０の先端が保持部７を貫通して保持部７の上方に突出する。
【００８４】
次に、保持部７が受渡位置に下降したときに、弁８２および弁８７が開かれてチャンバー６の熱処理空間６５内に常温の窒素ガスが導入される。続いて、ゲートバルブ１８５が開いて搬送開口部６６が開放され、装置外部の搬送ロボットにより搬送開口部６６を介して半導体ウェハーＷがチャンバー６内に搬入され、複数の支持ピン７０上に載置される。
【００８５】
半導体ウェハーＷの搬入時におけるチャンバー６への窒素ガスのパージ量は約４０リットル／分とされ、供給された窒素ガスはチャンバー６内においてガス導入バッファ８３から図２中に示す矢印ＡＲ４の方向へと流れ、図１に示す排出路８６および弁８７を介してユーティリティ排気により排気される。また、チャンバー６に供給された窒素ガスの一部は、べローズ４７の内側に設けられる排出口（図示省略）からも排出される。なお、以下で説明する各ステップにおいて、チャンバー６には常に窒素ガスが供給および排気され続けており、窒素ガスの供給量は半導体ウェハーＷの処理工程に合わせて様々に変更される。
【００８６】
半導体ウェハーＷがチャンバー６内に搬入されると、ゲートバルブ１８５により搬送開口部６６が閉鎖される。そして、保持部昇降機構４により保持部７が受渡位置からチャンバー窓６１に近接した処理位置にまで上昇する。保持部７が受渡位置から上昇する過程において、半導体ウェハーＷは支持ピン７０から保持部７のサセプタ７２へと渡され、サセプタ７２の上面に載置・保持される。保持部７が処理位置にまで上昇するとサセプタ７２に保持された半導体ウェハーＷも処理位置に保持されることとなる。
【００８７】
ホットプレート７１の６つのゾーン７１１〜７１６のそれぞれは、各ゾーンの内部（上部プレート７３と下部プレート７４との間）に個別に内蔵されたヒータ（抵抗加熱線７６）により所定の温度まで加熱されている。保持部７が処理位置まで上昇して半導体ウェハーＷが保持部７と接触することにより、その半導体ウェハーＷはホットプレート７１に内蔵されたヒータによって予備加熱されて温度が次第に上昇する。
【００８８】
図８は、予備加熱が開始されてからの半導体ウェハーＷの表面温度の変化を示す図である。処理位置にて時間ｔｐの予備加熱が行われ、半導体ウェハーＷの温度が予め設定された予備加熱温度Ｔ１まで上昇する。予備加熱温度Ｔ１は、半導体ウェハーＷに添加された不純物が熱により拡散する恐れのない、２００℃ないし８００℃程度、好ましくは３５０℃ないし６００℃程度とされる（本実施の形態では６００℃）。また、半導体ウェハーＷの予備加熱を行う時間ｔｐは、約３秒〜２００秒とされる（本実施の形態では６０秒）。なお、保持部７とチャンバー窓６１との間の距離は、保持部昇降機構４のモータ４０の回転量を制御することにより任意に調整することが可能とされている。
【００８９】
時間ｔｐの予備加熱時間が経過した後、時刻ＡにてフラッシュランプＦＬによる半導体ウェハーＷの光照射加熱が開始される。フラッシュランプＦＬからの光照射を行うに際しては、予め電源ユニット９５によってコンデンサ９３に電荷を蓄積しておく。そして、コンデンサ９３に電荷が蓄積された状態にて、制御部３のパルス発生器３１からスイッチング素子９６にパルス信号を出力する。
【００９０】
図９は、パルス信号の波形と回路に流れる電流との相関の一例を示す図である。ここでは、図９（ａ）に示すような波形のパルス信号がパルス発生器３１から出力される。パルス信号の波形は、パルス幅の時間（オン時間）とパルス間隔の時間（オフ時間）とを順次設定したレシピを入力部３３から入力することによって規定することができる。このようなレシピをオペレータが入力部３３から制御部３に入力すると、制御部３の波形設定部３２は図９（ａ）に示すようなパルス波形を設定する。図９（ａ）に示すパルス波形においては、前段部に比較的短い複数のパルスＰＡが設定され、それに続いて複数のパルスＰＢが設定され、さらに続いて比較的長い単一のパルスＰＣが設定されている。そして、波形設定部３２によって設定されたパルス波形に従ってパルス発生器３１がパルス信号を出力する。その結果、スイッチング素子９６のゲートには図９（ａ）のような波形のパルス信号が印加され、スイッチング素子９６のオンオフ駆動が制御されることとなる。
【００９１】
また、パルス発生器３１から出力するパルス信号がオンになるタイミングと同期して制御部３がトリガー回路９７を制御してトリガー電極９１に電圧を印加する。これにより、スイッチング素子９６のゲートに入力されるパルス信号がオンのときにはガラス管９２内の両端電極間で必ず電流が流れ、そのときのキセノンの原子あるいは分子の励起によって光が放出される。制御部３からスイッチング素子９６のゲートに図９（ａ）の波形のパルス信号を出力するとともに、該パルス信号がオンになるタイミングと同期してトリガー電極９１に電圧を印加することにより、フラッシュランプＦＬを含む回路中に図９（ｂ）に示すような波形の電流が流れる。すなわち、スイッチング素子９６のゲートに入力されるパルス信号がオンのときにはフラッシュランプＦＬのガラス管９２内に流れる電流値が増加し、オフのときには電流値が減少する。なお、各パルスに対応する個々の電流波形はコイル９４の定数によって規定される。
【００９２】
図９（ｂ）に示すような波形の電流が流れてフラッシュランプＦＬが発光する。フラッシュランプＦＬの発光出力は、フラッシュランプＦＬに流れる電流にほぼ比例する。従って、フラッシュランプＦＬの発光出力の出力波形（プロファイル）は図１０に示すようなパターンとなる。図１０に示す如きフラッシュランプＦＬからの出力波形にて、処理位置の保持部７に保持された半導体ウェハーＷに光照射が行われる。
【００９３】
従来のように、スイッチング素子９６を使用することなくフラッシュランプＦＬを発光させた場合には、コンデンサ９３に蓄積されていた電荷が１回の発光で消費され、フラッシュランプＦＬからの出力波形は幅が０．１ミリセカンドないし１０ミリセカンド程度のシングルパルスとなる。これに対して、本実施の形態のように、回路中にスイッチング素子９６を接続してそのゲートに図９（ａ）のようなパルス信号を出力することにより、いわばフラッシュランプＦＬの発光がチョッパ制御されることとなり、コンデンサ９３に蓄積された電荷が分割して消費され、極めて短い時間の間にフラッシュランプＦＬが点滅を繰り返す。なお、図９に示すように、電流値が完全に”０”になる前に次のパルスがスイッチング素子９６のゲートに印加されて電流値が再度増加するため、フラッシュランプＦＬが点滅を繰り返している間も発光出力が完全に”０”になるものではない。
【００９４】
図１０に示す如き光の出力波形は、３段階の光照射を行っているものとみなすことができる。すなわち、比較的小さくフラットな出力波形にて半導体ウェハーＷに光照射を行う弱照射と、比較的大きなピークを有する出力波形にて半導体ウェハーＷに光照射を行う強照射と、弱照射から強照射に向けて徐々に発光出力を増加させつつ半導体ウェハーＷに光照射を行う緩衝照射と、によって構成される３段照射を行っている。
【００９５】
より詳細に述べれば、まずパルス発生器３１がスイッチング素子９６のゲートに比較的長いパルス（複数のパルスＰＡの先頭パルス）を出力することによって、スイッチング素子９６が継続してオン状態となってフラッシュランプＦＬを含む回路に流れる電流、すなわちフラッシュランプＦＬからの発光出力がＬ１まで増大する。続いて、パルス発生器３１がスイッチング素子９６のゲートに複数のパルスＰＡを断続的に出力することによって、スイッチング素子９６がオンオフを繰り返してフラッシュランプＦＬを含む回路に平均値がほぼ一定となるのこぎり波形の電流が流れる。その結果、図１０に弱照射として示すように、平均値が発光出力Ｌ１となる概ねフラットな出力波形にてフラッシュランプＦＬが発光する。
【００９６】
弱照射工程での発光出力は、平均値が発光出力Ｌ１であって発光出力Ｌ１から±３０％以内の変動幅の範囲内に収まる。また、弱照射工程の光照射時間ｔ１は５ミリセカンド以上１００ミリセカンド以下である。このように、平均値が発光出力Ｌ１であって発光出力Ｌ１から±３０％以内の変動幅の範囲内で発光出力を５ミリセカンド以上１００ミリセカンド以下維持して半導体ウェハーＷに光照射を行う段階が弱照射工程である。
【００９７】
次に、パルス発生器３１がスイッチング素子９６のゲートに複数のパルスＰＢを断続的に出力する。複数のパルスＰＢを構成する各パルスのオン時間は複数のパルスＰＡを構成する各パルス（先頭を除く）よりも長く、オフ時間は短い。これにより、スイッチング素子９６がオンオフを繰り返してフラッシュランプＦＬを含む回路にのこぎり波形の電流が流れる。この段階でののこぎり波は、全体としては時間とともに増大する傾向を示す。その結果、図１０に緩衝照射として示すように、フラッシュランプＦＬの発光出力がＬ１からＬ２に徐々に増大する。なお、発光出力Ｌ２は発光出力Ｌ１よりも大きい。
【００９８】
緩衝照射工程での発光出力は、弱照射工程での平均の発光出力Ｌ１から発光出力Ｌ２に向けて徐々に大きくなる。また、緩衝照射工程の光照射時間ｔ２は５ミリセカンド以上５０ミリセカンド以下である。このように、弱照射工程に続く工程であって、発光出力をＬ１からＬ２に５ミリセカンド以上５０ミリセカンド以下かけて増加させて半導体ウェハーＷに光照射を行う段階が緩衝照射工程である。
【００９９】
続いて、パルス発生器３１がスイッチング素子９６のゲートに比較的長い単一のパルスＰＣを出力することによって、スイッチング素子９６が暫時オン状態を維持した後にオフとなり、フラッシュランプＦＬを含む回路に図９（ｂ）の後段に示すようなピークを有する波形の電流が流れる。その結果、図１０に強照射として示すように、ピークの値が発光出力Ｌ１および発光出力Ｌ２よりも大きな発光出力Ｌ３となる出力波形にてフラッシュランプＦＬが発行して半導体ウェハーＷに最終の光照射が行われる。
【０１００】
強照射工程における光照射時間ｔ３は１ミリセカンド以上５ミリセカンド以下である。このように、緩衝照射工程に続く工程であり、ピークが発光出力Ｌ２よりも大きな発光出力Ｌ３であって照射時間が１ミリセカンド以上５ミリセカンド以下となる出力波形にて半導体ウェハーＷに光照射を行う段階が強照射工程である。なお、１回のフラッシュ加熱におけるフラッシュランプＦＬの光照射の総時間、つまり弱照射工程での光照射時間ｔ１、緩衝照射工程での光照射時間ｔ２および強照射工程での光照射時間ｔ３の合計は１秒以下である。また、緩衝照射工程における発光出力の上昇レート（図１０に示される発光出力Ｌ１から発光出力Ｌ２までの傾き）は強照射工程のピークに到達するまでの上昇レート（発光出力Ｌ２から発光出力Ｌ３までの傾き）の１０％以上４０％以下である。
【０１０１】
図１０に示すような３段階の光照射を行うことによって、半導体ウェハーＷの表面温度は予備加熱温度Ｔ１から処理温度Ｔ２にまで昇温される（図８参照）。より詳細には、最初の弱照射にて、平均値が発光出力Ｌ１であって発光出力Ｌ１から±３０％以内の変動幅の範囲内で発光出力を５ミリセカンド以上１００ミリセカンド以下維持して半導体ウェハーＷに光照射を行うことにより、半導体ウェハーＷが予熱されて予備加熱温度Ｔ１からある程度昇温する。
【０１０２】
続く緩衝照射にて、発光出力をＬ１からＬ２に５ミリセカンド以上５０ミリセカンド以下かけて増加させて半導体ウェハーＷに光照射を行うことにより、半導体ウェハーＷの表面温度がさらに昇温する。そして、続く強照射において、ピークの値が発光出力Ｌ３となる出力波形にて半導体ウェハーＷに光照射を行うことによって、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。
【０１０３】
強照射工程も終了すると、半導体ウェハーＷの表面温度は処理温度Ｔ２から急速に降温する。そして、フラッシュランプＦＬによる３段階の光照射加熱が終了し、処理位置における約１０秒間の待機の後、保持部７が保持部昇降機構４により再び図１に示す受渡位置まで下降し、半導体ウェハーＷが保持部７から支持ピン７０へと渡される。続いて、ゲートバルブ１８５により閉鎖されていた搬送開口部６６が開放され、支持ピン７０上に載置された半導体ウェハーＷは装置外部の搬送ロボットにより搬出され、熱処理装置１における半導体ウェハーＷの光照射加熱処理が完了する。
【０１０４】
既述のように、熱処理装置１における半導体ウェハーＷの熱処理時には窒素ガスがチャンバー６に継続的に供給されており、その供給量は、保持部７が処理位置に位置するときには約３０リットル／分とされ、保持部７が処理位置以外の位置に位置するときには約４０リットル／分とされる。
【０１０５】
第１実施形態においては、最初に５ミリセカンド以上１００ミリセカンド以下の間ほぼ一定の発光出力Ｌ１にて弱照射を行い、それに続いて５ミリセカンド以上５０ミリセカンド以下かけて発光出力をＬ１からＬ２にまで増加させる緩衝照射を行い、さらに続いてピークの値が発光出力Ｌ２よりも大きな発光出力Ｌ３となる出力波形にて半導体ウェハーＷに強照射を行っている。弱照射によってある程度予熱された半導体ウェハーＷに対してピークを有する波形にて強照射が行われることとなるため、半導体ウェハーＷの表面がより高温にまで昇温して注入された不純物の活性化を効率良く行うことができ、シート抵抗値を効果的に下げることができる。なお、シート抵抗値は、イオンが打ち込まれた半導体ウェハーＷの特性を示す指標であり、不純物の活性化によって半導体ウェハーＷの表面のシート抵抗値が低下する。よって、一般にはシート抵抗値が低くなっているほど良好な不純物活性化処理がなされたとされる。
【０１０６】
また、第１実施形態においては、弱照射工程と強照射工程との間に５ミリセカンド以上５０ミリセカンド以下かけて発光出力をＬ１からＬ２にまで徐々に増加させる緩衝照射工程を実行している。このような緩衝照射を行うことによって、弱照射工程から直接強照射工程に移行するのと比較して強照射にて半導体ウェハーＷの表面が瞬間的に昇温するときの昇温幅を小さくすることができる。その結果、強照射工程での半導体ウェハーＷの反りが少なくなり、半導体ウェハーＷに与えるダメージを抑制して割れを防止することができる。すなわち、第１実施形態の光照射加熱処理によれば、半導体ウェハーＷの割れを抑制しつつ半導体ウェハーＷの表面をより高温に昇温してシート抵抗値を低下させることができる。さらに、３段階に分けて光照射を行うようにすれば、瞬間的なフラッシュランプＦＬおよびその駆動回路の負荷は過大なものとならないため、フラッシュランプＦＬ等の寿命が短くなるのを防止することもできる。
【０１０７】
＜２．第２実施形態＞
次に、本発明の第２実施形態について説明する。第２実施形態の熱処理装置の構成は第１実施形態と全く同じである。また、第２実施形態における半導体ウェハーＷの処理手順も第１実施形態と概ね同じである。第２実施形態が第１実施形態と相違するのは、フラッシュランプＦＬの発光出力の出力波形である。図１１は、第２実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１０８】
図１１に示す光の出力波形は、４段階の光照射を行っているものとみなすことができる。すなわち、比較的小さくフラットな出力波形にて半導体ウェハーＷに光照射を行う弱照射と、比較的大きなピークを有する出力波形にて半導体ウェハーＷに光照射を行う強照射と、弱照射から強照射に向けて徐々に発光出力を増加させつつ半導体ウェハーＷに光照射を行う緩衝照射と、強照射のピークが過ぎた後に再度比較的小さなフラットな出力波形にて半導体ウェハーＷに光照射を行う追加照射と、によって構成される４段照射を行っている。
【０１０９】
上記４段階の光照射のうち、弱照射、緩衝照射および強照射は第１実施形態と全く同じである。すなわち、平均値が発光出力Ｌ１であって発光出力Ｌ１から±３０％以内の変動幅の範囲内で発光出力を５ミリセカンド以上１００ミリセカンド以下維持して弱照射を行い、続いて５ミリセカンド以上５０ミリセカンド以下かけて発光出力をＬ１からＬ２にまで増加させる緩衝照射を行い、さらに続いてピークが発光出力Ｌ２よりも大きな発光出力Ｌ３であって照射時間が１ミリセカンド以上５ミリセカンド以下となる出力波形にて強照射を行う。
【０１１０】
第２実施形態においては、強照射工程に引き続き、図１１に追加照射として示すように、平均値が発光出力Ｌ４となる概ねフラットな出力波形にてフラッシュランプＦＬが発光する追加照射工程を実行する。追加照射工程での発光出力は、平均値が発光出力Ｌ４であって発光出力Ｌ４から±３０％以内の変動幅の範囲内に収まる。追加照射工程での発光出力Ｌ４は強照射工程のピークの発光出力Ｌ３よりも小さい。また、追加照射工程の光照射時間ｔ４は１０ミリセカンド以上１００ミリセカンド以下である。このように、平均値が発光出力Ｌ３よりも小さな発光出力Ｌ４であって発光出力Ｌ４から±３０％以内の変動幅の範囲内で発光出力を１０ミリセカンド以上１００ミリセカンド以下維持して半導体ウェハーＷに光照射を行う段階が追加照射工程である。なお、弱照射工程での光照射時間ｔ１、緩衝照射工程での光照射時間ｔ２、強照射工程での光照射時間ｔ３および追加照射工程での光照射時間ｔ４の合計は１秒以下である。
【０１１１】
図１１に示すような４段階の光照射を行うことによって、半導体ウェハーＷの表面温度は予備加熱温度Ｔ１から処理温度Ｔ２にまで昇温される。より詳細には、最初の弱照射にて、平均値が発光出力Ｌ１であって発光出力Ｌ１から±３０％以内の変動幅の範囲内で発光出力を５ミリセカンド以上１００ミリセカンド以下維持して半導体ウェハーＷに光照射を行うことにより、半導体ウェハーＷが予熱されて予備加熱温度Ｔ１からある程度昇温する。
【０１１２】
続く緩衝照射にて、５ミリセカンド以上５０ミリセカンド以下かけて発光出力をＬ１からＬ２に増加させて半導体ウェハーＷに光照射を行うことにより、半導体ウェハーＷの表面温度がさらに昇温する。そして、続く強照射において、ピークの値が発光出力Ｌ３となる出力波形にて半導体ウェハーＷに光照射を行うことによって、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。ここまでの工程によって、第１実施形態と同様の効果を得ることができる。
【０１１３】
第２実施形態においては、さらに強照射に続く追加照射にて、平均値が発光出力Ｌ３よりも小さな発光出力Ｌ４であって発光出力Ｌ４から±３０％以内の変動幅の範囲内で発光出力を１０ミリセカンド以上１００ミリセカンド以下維持して半導体ウェハーＷに光照射を行うことにより、半導体ウェハーＷの表面温度は処理温度Ｔ２から急速には降温せずにある程度時間をかけて降温することとなる。これによって、イオン注入時にシリコン基板１１に導入された欠陥の回復を進めることができる。すなわち、第２実施形態の光照射加熱処理によれば、半導体ウェハーＷの割れを抑制しつつ半導体ウェハーＷの表面をより高温に昇温してシート抵抗値を低下させることができ、しかも導入された欠陥の回復をも行うことができる。
【０１１４】
＜３．第３実施形態＞
次に、本発明の第３実施形態について説明する。第３実施形態の熱処理装置の構成は第１実施形態と全く同じである。また、第３実施形態における半導体ウェハーＷの処理手順も第１実施形態と概ね同じである。第３実施形態が第１実施形態と相違するのは、フラッシュランプＦＬの発光出力の出力波形である。図１２は、第３実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１１５】
図１２に示す光の出力波形は、２段階の光照射を行っているものとみなすことができる。すなわち、比較的大きなピークを有する出力波形にて半導体ウェハーＷに光照射を行う強照射と、強照射の前段階として徐々に発光出力を増加させつつ半導体ウェハーＷに光照射を行う緩衝照射と、によって構成される２段照射を行っている。
【０１１６】
第３実施形態においては、図１２に緩衝照射として示すように、最初にフラッシュランプＦＬの発光出力がゼロからＬ１１にまで徐々に増大する緩衝照射工程を実行する。緩衝照射工程の光照射時間ｔ１１は１ミリセカンド以上１００ミリセカンド以下である。このように、強照射工程の前段階の工程であって、発光出力を１ミリセカンド以上１００ミリセカンド以下かけてゼロから発光出力Ｌ１１にまで増加させて半導体ウェハーＷに光照射を行う段階が緩衝照射工程である。
【０１１７】
緩衝照射工程に続いて、図１２に強照射として示すように、ピークの値が発光出力Ｌ１１よりも大きな発光出力Ｌ１２となる出力波形にてフラッシュランプＦＬが発光して半導体ウェハーＷに最終の光照射が行われる。強照射工程における光照射時間ｔ１２は１ミリセカンド以上５ミリセカンド以下である。このように、緩衝照射工程に続く工程であり、ピークが発光出力Ｌ１１よりも大きな発光出力Ｌ１２であって照射時間が１ミリセカンド以上５ミリセカンド以下となる出力波形にて半導体ウェハーＷに光照射を行う段階が強照射工程である。なお、緩衝照射工程での光照射時間ｔ１１および強照射工程での光照射時間ｔ１２の合計は１秒以下である。また、緩衝照射工程における発光出力の上昇レート（図１２に示されるゼロから発光出力Ｌ１１までの傾き）は強照射工程のピークに到達するまでの上昇レート（発光出力Ｌ１１から発光出力Ｌ１２までの傾き）の１０％以上４０％以下である。
【０１１８】
図１２に示すような２段階の光照射を行うことによって、半導体ウェハーＷの表面温度は予備加熱温度Ｔ１から処理温度Ｔ２にまで昇温される。より詳細には、最初の緩衝照射にて、発光出力を１ミリセカンド以上１００ミリセカンド以下かけてゼロから発光出力Ｌ１１にまで増加させて半導体ウェハーＷに光照射を行うことにより、半導体ウェハーＷが予熱されて予備加熱温度Ｔ１からある程度昇温する。そして、続く強照射において、ピークの値が発光出力Ｌ１２となる出力波形にて半導体ウェハーＷに光照射を行うことによって、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。
【０１１９】
第３実施形態においては、緩衝照射によってある程度予熱された半導体ウェハーＷに対してピークを有する波形にて強照射が行われることとなるため、半導体ウェハーＷの表面がより高温にまで昇温して注入された不純物の活性化を効率良く行うことができ、シート抵抗値を効果的に下げることができる。
【０１２０】
また、第３実施形態においては、発光出力をＬ１１にまで徐々に増加させる緩衝照射工程を実行してから強照射工程を行っているため、強照射にて半導体ウェハーＷの表面が瞬間的に昇温するときの昇温幅を小さくすることができる。その結果、強照射工程での半導体ウェハーＷの反りが少なくなり、半導体ウェハーＷに与えるダメージを抑制して割れを防止することができる。すなわち、第３実施形態の光照射加熱処理によれば、半導体ウェハーＷの割れを抑制しつつ半導体ウェハーＷの表面をより高温に昇温してシート抵抗値を低下させることができる。
【０１２１】
＜４．第４実施形態＞
次に、本発明の第４実施形態について説明する。第４実施形態の熱処理装置の構成は第１実施形態と全く同じである。また、第４実施形態における半導体ウェハーＷの処理手順も第１実施形態と概ね同じである。第４実施形態が第１実施形態と相違するのは、フラッシュランプＦＬの発光出力の出力波形である。図１３は、第４実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１２２】
図１３に示す出力波形は、３段階の光照射を行っているものとみなすことができる。すなわち、比較的大きなピークを有する出力波形にて半導体ウェハーＷに光照射を行う強照射と、強照射の前段階として徐々に発光出力を増加させつつ半導体ウェハーＷに光照射を行う緩衝照射と、強照射のピークが過ぎた後に再度比較的小さなフラットな出力波形にて半導体ウェハーＷに光照射を行う追加照射と、によって構成される３段照射を行っている。
【０１２３】
上記３段階の光照射のうち、緩衝照射および強照射は第３実施形態と全く同じである。すなわち、発光出力を１ミリセカンド以上１００ミリセカンド以下かけてゼロから発光出力Ｌ１１にまで増加させて半導体ウェハーＷに緩衝照射を行い、続いてピークが発光出力Ｌ１１よりも大きな発光出力Ｌ１２であって照射時間が１ミリセカンド以上５ミリセカンド以下となる出力波形にて強照射を行う。
【０１２４】
第４実施形態においては、強照射工程に引き続き、図１３に追加照射として示すように、平均値が発光出力Ｌ１３となる概ねフラットな出力波形にてフラッシュランプＦＬが発光する追加照射工程を実行する。追加照射工程での発光出力は、平均値が発光出力Ｌ１３であって発光出力Ｌ１３から±３０％以内の変動幅の範囲内に収まる。追加照射工程での発光出力Ｌ１３は強照射工程のピークの発光出力Ｌ１２よりも小さい。また、追加照射工程の光照射時間ｔ１３は１０ミリセカンド以上１００ミリセカンド以下である。このように、平均値が発光出力Ｌ１２よりも小さな発光出力Ｌ１３であって発光出力Ｌ１３から±３０％以内の変動幅の範囲内で発光出力を１０ミリセカンド以上１００ミリセカンド以下維持して半導体ウェハーＷに光照射を行う段階が追加照射工程である。なお、緩衝照射工程での光照射時間ｔ１１、強照射工程での光照射時間ｔ１２および追加照射工程での光照射時間ｔ１３の合計は１秒以下である。
【０１２５】
図１３に示すような３段階の光照射を行うことによって、半導体ウェハーＷの表面温度は予備加熱温度Ｔ１から処理温度Ｔ２にまで昇温される。より詳細には、最初の緩衝照射にて、発光出力を１ミリセカンド以上１００ミリセカンド以下かけてゼロから発光出力Ｌ１１にまで増加させて半導体ウェハーＷに光照射を行うことにより、半導体ウェハーＷが予熱されて予備加熱温度Ｔ１からある程度昇温する。そして、続く強照射において、ピークの値が発光出力Ｌ１２となる出力波形にて半導体ウェハーＷに光照射を行うことによって、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。ここまでの工程によって、第３実施形態と同様の効果を得ることができる。
【０１２６】
第４実施形態においては、さらに強照射に続く追加照射にて、平均値が発光出力Ｌ１２よりも小さな発光出力Ｌ１３であって発光出力Ｌ１３から±３０％以内の変動幅の範囲内で発光出力を１０ミリセカンド以上１００ミリセカンド以下維持して半導体ウェハーＷに光照射を行うことにより、半導体ウェハーＷの表面温度は処理温度Ｔ２から急速には降温せずにある程度時間をかけて降温することとなる。これによって、イオン注入時にシリコン基板１１に導入された欠陥の回復を進めることができる。すなわち、第４実施形態の光照射加熱処理によれば、半導体ウェハーＷの割れを抑制しつつ半導体ウェハーＷの表面をより高温に昇温してシート抵抗値を低下させることができ、しかも導入された欠陥の回復をも行うことができる。
【０１２７】
＜５．第５実施形態＞
次に、本発明の第５実施形態について説明する。第５実施形態の熱処理装置の構成は第１実施形態と全く同じである。また、第５実施形態における半導体ウェハーＷの処理手順も第１実施形態と概ね同じである。第５実施形態が第１実施形態と相違するのは、フラッシュランプＦＬの発光出力の出力波形である。図１４は、第５実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１２８】
図１４に示す光の出力波形は、３段階の光照射を行っているものとみなすことができる。すなわち、比較的小さいフラットな出力波形にて半導体ウェハーＷに光照射を行う弱照射と、比較的大きいフラットな出力波形にて半導体ウェハーＷに光照射を行う強照射と、弱照射から強照射に向けて徐々に発光出力を増加させつつ半導体ウェハーＷに光照射を行う緩衝照射と、によって構成される３段照射を行っている。
【０１２９】
第５実施形態においては、図１４に弱照射として示すように、最初に平均値が発光出力Ｌ２１となる概ねフラットな出力波形にてフラッシュランプＦＬが発光する弱照射工程を実行する。弱照射工程での発光出力は、平均値が発光出力Ｌ２１であって発光出力Ｌ２１から±３０％以内の変動幅の範囲内に収まる。また、弱照射工程の光照射時間ｔ２１は５ミリセカンド以上１００ミリセカンド以下である。このように、平均値が発光出力Ｌ２１であって発光出力Ｌ２１から±３０％以内の変動幅の範囲内で発光出力を５ミリセカンド以上１００ミリセカンド以下維持して半導体ウェハーＷに光照射を行う段階が弱照射工程である。
【０１３０】
弱照射工程に引き続いて、図１４に緩衝照射として示すように、フラッシュランプＦＬの発光出力がＬ２１からＬ２２にまで徐々に増大する緩衝照射工程を実行する。発光出力Ｌ２２は発光出力Ｌ２１よりも大きい。緩衝照射工程の光照射時間ｔ２２は５ミリセカンド以上５０ミリセカンド以下である。このように、弱照射工程から強照射工程までの間の工程であって、発光出力を５ミリセカンド以上５０ミリセカンド以下かけてＬ２１からＬ２２にまで増加させて半導体ウェハーＷに光照射を行う段階が緩衝照射工程である。
【０１３１】
緩衝照射工程に引き続いて、図１４に強照射として示すように、平均値が発光出力Ｌ２２となる概ねフラットな出力波形にてフラッシュランプＦＬが発光する強照射工程を実行する。強照射工程での発光出力は、平均値が発光出力Ｌ２２であって発光出力Ｌ２２から±３０％以内の変動幅の範囲内に収まる。また、強照射工程の光照射時間ｔ２３は１ミリセカンド以上１０ミリセカンド以下である。このように、平均値が発光出力Ｌ２２であって発光出力Ｌ２２から±３０％以内の変動幅の範囲内で発光出力を１ミリセカンド以上１０ミリセカンド以下維持して半導体ウェハーＷに光照射を行う段階が強照射工程である。なお、弱照射工程での光照射時間ｔ２１、緩衝照射工程での光照射時間ｔ２２および強照射工程での光照射時間ｔ２３の合計は１秒以下である。
【０１３２】
図１４に示すような３段階の光照射を行うことによって、半導体ウェハーＷの表面温度は予備加熱温度Ｔ１から処理温度Ｔ２にまで昇温される。より詳細には、最初の弱照射にて、平均値が発光出力Ｌ２１であって発光出力Ｌ２１から±３０％以内の変動幅の範囲内で発光出力を５ミリセカンド以上１００ミリセカンド以下維持して半導体ウェハーＷに光照射を行うことにより、半導体ウェハーＷが予熱されて予備加熱温度Ｔ１からある程度昇温する。
【０１３３】
続く緩衝照射にて、５ミリセカンド以上５０ミリセカンド以下かけて発光出力をＬ２１からＬ２２に増加させて半導体ウェハーＷに光照射を行うことにより、半導体ウェハーＷの表面温度がさらに昇温する。そして、続く強照射において、平均値が発光出力Ｌ２２であって発光出力Ｌ２２から±３０％以内の変動幅の範囲内で発光出力を１ミリセカンド以上１０ミリセカンド以下維持して半導体ウェハーＷに光照射を行うことにより、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。
【０１３４】
第５実施形態においては、弱照射によってある程度予熱された半導体ウェハーＷに対して強照射が行われることとなるため、半導体ウェハーＷの表面がより高温にまで昇温して注入された不純物の活性化を効率良く行うことができ、シート抵抗値を効果的に下げることができる。
【０１３５】
また、第５実施形態においては、弱照射工程と強照射工程との間に５ミリセカンド以上５０ミリセカンド以下かけて発光出力をＬ２１からＬ２２にまで徐々に増加させる緩衝照射工程を実行している。このような緩衝照射を行うことによって、弱照射工程から直接強照射工程に移行するのと比較して強照射にて半導体ウェハーＷの表面が瞬間的に昇温するときの昇温幅を小さくすることができる。その結果、強照射工程での半導体ウェハーＷの反りが少なくなり、半導体ウェハーＷに与えるダメージを抑制して割れを防止することができる。すなわち、第５実施形態の光照射加熱処理によれば、半導体ウェハーＷの割れを抑制しつつ半導体ウェハーＷの表面をより高温に昇温してシート抵抗値を低下させることができる。
【０１３６】
＜６．第６実施形態＞
次に、本発明の第６実施形態について説明する。第６実施形態の熱処理装置の構成は第１実施形態と全く同じである。また、第６実施形態における半導体ウェハーＷの処理手順も第１実施形態と概ね同じである。第６実施形態が第１実施形態と相違するのは、フラッシュランプＦＬの発光出力の出力波形である。図１５は、第６実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１３７】
図１５に示す光の出力波形は、４段階の光照射を行っているものとみなすことができる。すなわち、比較的小さいフラットな出力波形にて半導体ウェハーＷに光照射を行う弱照射と、比較的大きいフラットな出力波形にて半導体ウェハーＷに光照射を行う強照射と、弱照射から強照射に向けて徐々に発光出力を増加させつつ半導体ウェハーＷに光照射を行う緩衝照射と、強照射の後に再度比較的小さなフラットな出力波形にて半導体ウェハーＷに光照射を行う追加照射と、によって構成される４段照射を行っている。
【０１３８】
上記４段階の光照射のうち、弱照射、緩衝照射および強照射は第５実施形態と同じである。但し、第６実施形態の強照射工程の光照射時間ｔ２３は５ミリセカンド以上１０ミリセカンド以下である。すなわち、第６実施形態では、平均値が発光出力Ｌ２１であって発光出力Ｌ２１から±３０％以内の変動幅の範囲内で発光出力を５ミリセカンド以上１００ミリセカンド以下維持して弱照射を行い、続いて５ミリセカンド以上５０ミリセカンド以下かけて発光出力をＬ２１からＬ２２にまで増加させる緩衝照射を行い、さらに続いて平均値が発光出力Ｌ２２であって発光出力Ｌ２２から±３０％以内の変動幅の範囲内で発光出力を５ミリセカンド以上１０ミリセカンド以下維持して強照射を行う。
【０１３９】
第６実施形態においては、強照射工程に続き、図１５に追加照射として示すように、平均値が発光出力Ｌ２３となる概ねフラットな出力波形にてフラッシュランプＦＬが発光する追加照射工程を実行する。追加照射工程での発光出力は、平均値が発光出力Ｌ２３であって発光出力Ｌ２３から±３０％以内の変動幅の範囲内に収まる。追加照射工程での発光出力Ｌ２３は強照射工程での発光出力Ｌ２２よりも小さい。また、追加照射工程の光照射時間ｔ２４は１０ミリセカンド以上１００ミリセカンド以下である。このように、平均値が発光出力Ｌ２２よりも小さな発光出力Ｌ２３であって発光出力Ｌ２３から±３０％以内の変動幅の範囲内で発光出力を１０ミリセカンド以上１００ミリセカンド以下維持して半導体ウェハーＷに光照射を行う段階が追加照射工程である。なお、弱照射工程での光照射時間ｔ２１、緩衝照射工程での光照射時間ｔ２２、強照射工程での光照射時間ｔ２３および追加照射工程での光照射時間ｔ２４の合計は１秒以下である。
【０１４０】
図１５に示すような４段階の光照射を行うことによって、半導体ウェハーＷの表面温度は予備加熱温度Ｔ１から処理温度Ｔ２にまで昇温される。より詳細には、最初の弱照射にて、平均値が発光出力Ｌ２１であって発光出力Ｌ２１から±３０％以内の変動幅の範囲内で発光出力を５ミリセカンド以上１００ミリセカンド以下維持して半導体ウェハーＷに光照射を行うことにより、半導体ウェハーＷが予熱されて予備加熱温度Ｔ１からある程度昇温する。
【０１４１】
続く緩衝照射にて、５ミリセカンド以上５０ミリセカンド以下かけて発光出力をＬ２１からＬ２２に増加させて半導体ウェハーＷに光照射を行うことにより、半導体ウェハーＷの表面温度がさらに昇温する。そして、続く強照射において、平均値が発光出力Ｌ２２であって発光出力Ｌ２２から±３０％以内の変動幅の範囲内で発光出力を５ミリセカンド以上１０ミリセカンド以下維持して半導体ウェハーＷに光照射を行うことにより、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。ここまでの工程によって、第５実施形態と同様の効果を得ることができる。
【０１４２】
第６実施形態においては、さらに強照射に続く追加照射にて、平均値が発光出力Ｌ２２よりも小さな発光出力Ｌ２３であって発光出力Ｌ２３から±３０％以内の変動幅の範囲内で発光出力を１０ミリセカンド以上１００ミリセカンド以下維持して半導体ウェハーＷに光照射を行うことにより、半導体ウェハーＷの表面温度は処理温度Ｔ２から急速には降温せずにある程度時間をかけて降温することとなる。これによって、イオン注入時にシリコン基板１１に導入された欠陥の回復を進めることができる。すなわち、第６実施形態の光照射加熱処理によれば、半導体ウェハーＷの割れを抑制しつつ半導体ウェハーＷの表面をより高温に昇温してシート抵抗値を低下させることができ、しかも導入された欠陥の回復をも行うことができる。
【０１４３】
＜７．第７実施形態＞
次に、本発明の第７実施形態について説明する。第７実施形態の熱処理装置の構成は第１実施形態と全く同じである。また、第７実施形態における半導体ウェハーＷの処理手順も第１実施形態と概ね同じである。第７実施形態が第１実施形態と相違するのは、フラッシュランプＦＬの発光出力の出力波形である。図１６は、第７実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１４４】
図１６に示す光の出力波形は、２段階の光照射を行っているものとみなすことができる。すなわち、比較的大きいフラットな出力波形にて半導体ウェハーＷに光照射を行う強照射と、強照射の前段階として徐々に発光出力を増加させつつ半導体ウェハーＷに光照射を行う緩衝照射と、によって構成される２段照射を行っている。
【０１４５】
第７実施形態においては、図１６に緩衝照射として示すように、最初にフラッシュランプＦＬの発光出力がゼロからＬ３１にまで徐々に増大する緩衝照射工程を実行する。緩衝照射工程の光照射時間ｔ３１は１ミリセカンド以上１００ミリセカンド以下である。このように、強照射工程の前段階の工程であって、発光出力を１ミリセカンド以上１００ミリセカンド以下かけてゼロから発光出力Ｌ３１にまで増加させて半導体ウェハーＷに光照射を行う段階が緩衝照射工程である。
【０１４６】
緩衝照射工程に引き続いて、図１６に強照射として示すように、平均値が発光出力Ｌ３１となる概ねフラットな出力波形にてフラッシュランプＦＬが発光する強照射工程を実行する。強照射工程での発光出力は、平均値が発光出力Ｌ３１であって発光出力Ｌ３１から±３０％以内の変動幅の範囲内に収まる。また、強照射工程の光照射時間ｔ３２は１ミリセカンド以上１０ミリセカンド以下である。このように、平均値が発光出力Ｌ３１であって発光出力Ｌ３１から±３０％以内の変動幅の範囲内で発光出力を１ミリセカンド以上１０ミリセカンド以下維持して半導体ウェハーＷに光照射を行う段階が強照射工程である。なお、緩衝照射工程での光照射時間ｔ３１および強照射工程での光照射時間ｔ３２の合計は１秒以下である。
【０１４７】
図１６に示すような２段階の光照射を行うことによって、半導体ウェハーＷの表面温度は予備加熱温度Ｔ１から処理温度Ｔ２にまで昇温される。より詳細には、最初の緩衝照射にて、発光出力を１ミリセカンド以上１００ミリセカンド以下かけてゼロから発光出力Ｌ３１にまで増加させて半導体ウェハーＷに光照射を行うことにより、半導体ウェハーＷが予熱されて予備加熱温度Ｔ１からある程度昇温する。そして、続く強照射において、平均値が発光出力Ｌ３１であって発光出力Ｌ３１から±３０％以内の変動幅の範囲内で発光出力を１ミリセカンド以上１０ミリセカンド以下維持して半導体ウェハーＷに光照射を行うことにより、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。
【０１４８】
第７実施形態においては、緩衝照射によってある程度予熱された半導体ウェハーＷに対して強照射が行われることとなるため、半導体ウェハーＷの表面がより高温にまで昇温して注入された不純物の活性化を効率良く行うことができ、シート抵抗値を効果的に下げることができる。
【０１４９】
また、第７実施形態においては、発光出力をＬ３１にまで徐々に増加させる緩衝照射工程を実行してから強照射工程を行っているため、強照射にて半導体ウェハーＷの表面が瞬間的に昇温するときの昇温幅を小さくすることができる。その結果、強照射工程での半導体ウェハーＷの反りが少なくなり、半導体ウェハーＷに与えるダメージを抑制して割れを防止することができる。すなわち、第７実施形態の光照射加熱処理によれば、半導体ウェハーＷの割れを抑制しつつ半導体ウェハーＷの表面をより高温に昇温してシート抵抗値を低下させることができる。
【０１５０】
＜８．第８実施形態＞
次に、本発明の第８実施形態について説明する。第８実施形態の熱処理装置の構成は第１実施形態と全く同じである。また、第８実施形態における半導体ウェハーＷの処理手順も第１実施形態と概ね同じである。第８実施形態が第１実施形態と相違するのは、フラッシュランプＦＬの発光出力の出力波形である。図１７は、第８実施形態におけるフラッシュランプＦＬの発光出力プロファイルを示す図である。フラッシュランプＦＬの発光出力は、フラッシュランプＦＬに流れる電流にほぼ比例しており、スイッチング素子９６のゲートに出力するパルス信号の波形を調整することによってフラッシュランプＦＬの発光出力プロファイルをも調整することができる。
【０１５１】
図１７に示す光の出力波形は、３段階の光照射を行っているものとみなすことができる。すなわち、比較的大きいフラットな出力波形にて半導体ウェハーＷに光照射を行う強照射と、強照射の前段階として徐々に発光出力を増加させつつ半導体ウェハーＷに光照射を行う緩衝照射と、強照射の後に再度比較的小さなフラットな出力波形にて半導体ウェハーＷに光照射を行う追加照射と、によって構成される３段照射を行っている。
【０１５２】
上記３段階の光照射のうち、緩衝照射および強照射は第７実施形態と同じである。但し、第８実施形態の強照射工程の光照射時間ｔ３２は５ミリセカンド以上１０ミリセカンド以下である。すなわち、第８実施形態では、最初にフラッシュランプＦＬの発光出力を１ミリセカンド以上１００ミリセカンド以下かけてゼロから発光出力Ｌ３１にまで増加させて半導体ウェハーＷに緩衝照射を行い、続いて平均値が発光出力Ｌ３１であって発光出力Ｌ３１から±３０％以内の変動幅の範囲内で発光出力を５ミリセカンド以上１０ミリセカンド以下維持して強照射を行う。
【０１５３】
第８実施形態においては、強照射工程に続き、図１７に追加照射として示すように、平均値が発光出力Ｌ３２となる概ねフラットな出力波形にてフラッシュランプＦＬが発光する追加照射工程を実行する。追加照射工程での発光出力は、平均値が発光出力Ｌ３２であって発光出力Ｌ３２から±３０％以内の変動幅の範囲内に収まる。追加照射工程での発光出力Ｌ３２は強照射工程での発光出力Ｌ３１よりも小さい。また、追加照射工程の光照射時間ｔ３３は１０ミリセカンド以上１００ミリセカンド以下である。このように、平均値が発光出力Ｌ３１よりも小さな発光出力Ｌ３２であって発光出力Ｌ３２から±３０％以内の変動幅の範囲内で発光出力を１０ミリセカンド以上１００ミリセカンド以下維持して半導体ウェハーＷに光照射を行う段階が追加照射工程である。なお、緩衝照射工程での光照射時間ｔ３１、強照射工程での光照射時間ｔ３２および追加照射工程での光照射時間ｔ３３の合計は１秒以下である。
【０１５４】
図１７に示すような３段階の光照射を行うことによって、半導体ウェハーＷの表面温度は予備加熱温度Ｔ１から処理温度Ｔ２にまで昇温される。より詳細には、最初の緩衝照射にて、発光出力を１ミリセカンド以上１００ミリセカンド以下かけてゼロから発光出力Ｌ３１にまで増加させて半導体ウェハーＷに光照射を行うことにより、半導体ウェハーＷが予熱されて予備加熱温度Ｔ１からある程度昇温する。そして、続く強照射において、平均値が発光出力Ｌ３１であって発光出力Ｌ３１から±３０％以内の変動幅の範囲内で発光出力を５ミリセカンド以上１０ミリセカンド以下維持して半導体ウェハーＷに光照射を行うことにより、半導体ウェハーＷの表面温度が目標とする処理温度Ｔ２にまで昇温する。これによって、半導体ウェハーＷのソース・ドレイン領域１２およびエクステンション領域１３に注入された不純物の活性化が行われる。なお、処理温度Ｔ２は１０００℃以上である。ここまでの工程によって、第７実施形態と同様の効果を得ることができる。
【０１５５】
第８実施形態においては、さらに強照射に続く追加照射にて、平均値が発光出力Ｌ３１よりも小さな発光出力Ｌ３２であって発光出力Ｌ３２から±３０％以内の変動幅の範囲内で発光出力を１０ミリセカンド以上１００ミリセカンド以下維持して半導体ウェハーＷに光照射を行うことにより、半導体ウェハーＷの表面温度は処理温度Ｔ２から急速には降温せずにある程度時間をかけて降温することとなる。これによって、イオン注入時にシリコン基板１１に導入された欠陥の回復を進めることができる。すなわち、第８実施形態の光照射加熱処理によれば、半導体ウェハーＷの割れを抑制しつつ半導体ウェハーＷの表面をより高温に昇温してシート抵抗値を低下させることができ、しかも導入された欠陥の回復をも行うことができる。
【０１５６】
＜９．第９実施形態＞
次に、本発明の第９実施形態について説明する。図１８は、第９実施形態におけるフラッシュランプＦＬの駆動回路を示す図である。第９実施形態においては、フラッシュランプＦＬに電力供給を行うための２つのコンデンサ９３ａ，９３ｂが並列に設けられている。コンデンサ９３ａには、電源ユニット９５ａによって所定の電圧が印加され、その印加電圧に応じた電荷が充電される。同様に、コンデンサ９３ｂには、電源ユニット９５ｂによって所定の電圧が印加され、その印加電圧に応じた電荷が充電される。コンデンサ９３ｂからの電力供給の有無を切り替えるスイッチ９８は制御部３によって制御される。
【０１５７】
第９実施形態の熱処理装置の残余の構成は第１実施形態と同じであり、図１８においても第１実施形態と同一の要素については同一の符号を付している。また、第９実施形態における半導体ウェハーＷの処理手順も第１実施形態と概ね同じである。但し、第９実施形態におけるフラッシュランプＦＬの発光出力プロファイルは第１実施形態〜第４実施形態のいずれかと同じである。
【０１５８】
第９実施形態において、フラッシュランプＦＬの発光出力プロファイルを第１実施形態（図１０）または第２実施形態（図１１）と同様にする場合には、弱照射工程および緩衝照射工程ではスイッチ９８が開いており、コンデンサ９３ａのみからフラッシュランプＦＬに電力供給が行われる。そして、緩衝照射工程から強照射工程に移行する時点で制御部３の制御によってスイッチ９８が閉じられ、強照射工程ではコンデンサ９３ａに加えてコンデンサ９３ｂからもフラッシュランプＦＬに電力供給が行われる。さらに、第２実施形態の発光出力プロファイルを採用した場合には、追加照射工程でもコンデンサ９３ａおよびコンデンサ９３ｂの双方からフラッシュランプＦＬに電力供給が行われる。
【０１５９】
また、フラッシュランプＦＬの発光出力プロファイルを第３実施形態（図１２）または第４実施形態（図１３）と同様にする場合には、緩衝照射工程ではスイッチ９８が開いており、コンデンサ９３ａのみからフラッシュランプＦＬに電力供給が行われる。そして、緩衝照射工程から強照射工程に移行する時点で制御部３の制御によってスイッチ９８が閉じられ、強照射工程ではコンデンサ９３ａに加えてコンデンサ９３ｂからもフラッシュランプＦＬに電力供給が行われる。さらに、第４実施形態の発光出力プロファイルを採用した場合には、追加照射工程でもコンデンサ９３ａおよびコンデンサ９３ｂの双方からフラッシュランプＦＬに電力供給が行われる。
【０１６０】
フラッシュランプＦＬの発光出力プロファイルとして第１実施形態〜第４実施形態のいずれのパターンを採用した場合であっても、強照射工程に移行する時点でコンデンサ９３ａに加えてコンデンサ９３ｂからもフラッシュランプＦＬに電力供給が行われるため、強照射のピークが大きなものであったとしても容易かつ確実に必要な発光出力を得ることができる。また、追加照射工程をより確実に実行することができる。
【０１６１】
＜１０．変形例＞
以上、本発明の実施の形態について説明したが、この発明はその趣旨を逸脱しない限りにおいて上述したもの以外に種々の変更を行うことが可能である。例えば、上記の第１実施形態〜第４実施形態においては、緩衝照射工程における発光出力の上昇レートを強照射工程のピークに到達するまでの上昇レートの１０％以上４０％以下としていたが、強照射工程での半導体ウェハーＷに与えるダメージを軽減するためにより好ましくは１５％以上２５％以下である。
【０１６２】
また、第９実施形態においては、フラッシュランプＦＬの発光出力プロファイルを第１実施形態〜第４実施形態のいずれかと同じものとしていたが、これを第５実施形態〜第８実施形態のいずれかと同じにしても良い。これらの場合であっても、強照射工程に移行する時点でコンデンサ９３ａに加えてコンデンサ９３ｂからもフラッシュランプＦＬに電力供給が行われるため、強照射工程をより確実に実行することができる。
【０１６３】
また、第９実施形態においては、１つの回路中に２つのコンデンサ９３ａ，９３ｂを並列に接続するようにしていたが、３つ以上のコンデンサを並列に設けるようにしても良い。また、それぞれがコンデンサを有する異なる電力供給回路から１つのフラッシュランプＦＬに電力供給を行うようにしても良い。
【０１６４】
また、パルス信号の波形の設定は、入力部３３から逐一パルス幅等のパラメータを入力することに限定されるものではなく、例えば、オペレータが入力部３３から波形を直接グラフィカルに入力するようにしても良いし、以前に設定されて磁気ディスク等の記憶部に記憶されていた波形を読み出すようにしても良いし、或いは熱処理装置１の外部からダウンロードするようにしても良い。
【０１６５】
また、上記各実施形態においては、パルス信号がＯＮになるタイミングと同期してトリガー電極９１に電圧を印加するようにしていたが、トリガー電圧を印加するタイミングはこれに限定されるものではなく、パルス信号の波形とは無関係に一定間隔で印加するようにしても良い。また、パルス信号のスペース幅が狭く、あるパルスによってフラッシュランプＦＬを流れた電流の電流値が所定値以上残っている状態で次のパルスによって通電を開始されるような場合であれば、そのままフラッシュランプＦＬに電流が流れ続けるため、パルス毎にトリガー電圧を印加する必要はない。上記実施形態の図９（ａ）のように、パルス信号の全てのスペース幅が狭い場合には、最初のパルスが印加されたときのみにトリガー電圧を印加するようにしても良く、その後はトリガー電圧を印加せずともスイッチング素子９６のゲートに図９（ａ）のパルス信号を出力するだけで図９（ｂ）のような電流波形を形成することができる。つまり、パルス信号がＯＮになるときに、フラッシュランプＦＬに電流が流れるタイミングであれば、トリガー電圧の印加タイミングは任意である。
【０１６６】
また、上記各実施形態においては、ランプハウス５に３０本のフラッシュランプＦＬを備えるようにしていたが、これに限定されるものではなく、フラッシュランプＦＬの本数は任意の数とすることができる。また、フラッシュランプＦＬはキセノンフラッシュランプに限定されるものではなく、クリプトンフラッシュランプであっても良い。
【０１６７】
また、上記各実施形態においては、スイッチング素子９６としてＩＧＢＴを使用していたが、これに限定されるものではなく、ＩＧＢＴ以外の他のトランジスタであっても良いし、入力されたパルス信号の波形に応じて回路をオンオフできる素子であれば良い。もっとも、フラッシュランプＦＬの発光には相当に大きな電力が消費されるため、大電力の取り扱いに適したＩＧＢＴやＧＴＯ(Gate Turn Off)サイリスタをスイッチング素子９６として採用するのが好ましい。
【０１６８】
また、多段階の光照射を行うことができれば、図６または図１８とは異なる回路構成であっても良い。例えば、コイル定数の異なる複数の電力供給回路を１つのフラッシュランプＦＬに接続するようにしても良い。さらに、多段階の光照射を行うことができれば、光源としてはフラッシュランプＦＬに限定されるものではなく、照射時間が１秒以下の光照射が可能なものであれば良く、例えばレーザであっても良い。
【０１６９】
また、本発明に係る熱処理装置によって処理対象となる基板は半導体ウェハーに限定されるものではなく、液晶表示装置などに用いるガラス基板であっても良い。また、本発明に係る技術は、金属とシリコンとの接合、或いはポリシリコンの結晶化に適用するようにしても良い。
【符号の説明】
【０１７０】
１  熱処理装置
３  制御部
４  保持部昇降機構
５  ランプハウス
６  チャンバー
７  保持部
３１  パルス発生器
３２  波形設定部
３３  入力部
６０  上部開口
６１  チャンバー窓
６５  熱処理空間
７１  ホットプレート
７２  サセプタ
９１  トリガー電極
９２  ガラス管
９３，９３ａ，９３ｂ  コンデンサ
９４  コイル
９６  スイッチング素子
９７  トリガー回路
ＦＬ  フラッシュランプ
Ｗ  半導体ウェハー
【図１】
2010283163.tif 000003
【図２】
2010283163.tif 000004
【図３】
2010283163.tif 000005
【図４】
2010283163.tif 000006
【図５】
2010283163.tif 000007
【図６】
2010283163.tif 000008
【図７】
2010283163.tif 000009
【図８】
2010283163.tif 000010
【図９】
2010283163.tif 000011
【図１０】
2010283163.tif 000012
【図１１】
2010283163.tif 000013
【図１２】
2010283163.tif 000014
【図１３】
2010283163.tif 000015
【図１４】
2010283163.tif 000016
【図１５】
2010283163.tif 000017
【図１６】
2010283163.tif 000018
【図１７】
2010283163.tif 000019
【図１８】
2010283163.tif 000020